(57)【要約】  合わせガラスの作製時に部分楔角の変化を抑え、合わせガラスにおける二重像を抑えることができる合わせガラス用中間膜を提供する。  本発明に係る合わせガラス用中間膜は、一端と、前記一端よりも厚みが大きい他端とを有し、前記一端から前記他端にかけて前記中間膜の厚みが均一に増加しておらず、前記合わせガラス用中間膜を圧着前の中間膜として用いて、所定の工程を経て本圧着後の中間膜を得て、前記圧着前の中間膜及び前記本圧着後の中間膜のそれぞれにおいて、各部分楔角を測定したときに、下記式（Ｘ）により求められる部分楔角の変化率の平均が１０％以下である。  部分楔角の変化率（％）＝｜（本圧着後の中間膜の部分楔角−圧着前の中間膜の部分楔角）／（圧着前の中間膜の部分楔角）｜×１００    ・・・式（Ｘ）
2018168904.tif 000002
【特許請求の範囲】
【請求項１】
合わせガラスに用いられる合わせガラス用中間膜であって、
一端と、前記一端の反対側に他端とを有し、
前記他端の厚みが、前記一端の厚みよりも大きく、
前記一端から前記他端にかけて前記中間膜の厚みが均一に増加しておらず、
前記合わせガラス用中間膜を圧着前の中間膜として用いて、以下の第１、第２、第３、第４及び第５の工程をこの順で経て本圧着後の中間膜を得て、前記圧着前の中間膜及び前記本圧着後の中間膜のそれぞれにおいて、前記中間膜の前記一端から前記他端に向けて４０ｍｍの位置から前記一端と前記他端との間の中央の位置までの第１の領域中の１０ｍｍ間隔ごとの各地点で各部分楔角を測定したときに、下記式（Ｘ）により求められる部分楔角の変化率の平均が１０％以下である、合わせガラス用中間膜。
部分楔角の変化率（％）＝｜（本圧着後の中間膜の部分楔角−圧着前の中間膜の部分楔角）／（圧着前の中間膜の部分楔角）｜×１００    ・・・式（Ｘ）
第１の工程：圧着前の中間膜を一方の表面側から、第１のガラス板上に載せる。該第１のガラス板は、圧着前の中間膜と同じ大きさを有しかつ２ｍｍの厚みを有する。該第１のガラス板は、ＪＩＳ  ３２０２−２０１１に準拠したフロート板ガラスである。
第２の工程：第２のガラス板を、前記第２のガラス板の一端を前記中間膜の一端に揃えてかつ前記第２のガラス板の面方向を前記第１のガラス板の面方向と直角方向にして、前記中間膜の他方の表面上に載せる。該第２のガラス板は、圧着前の中間膜と同じ大きさを有しかつ２ｍｍの厚みを有する。該第２のガラス板は、ＪＩＳ  ３２０２−２０１１に準拠したフロート板ガラスである。
第３の工程：前記第２のガラス板の前記一端を固定しながら前記第２のガラス板を傾けて倒して、前記第２のガラス板の表面を前記中間膜の前記他方の表面に接触させ、かつ前記第２のガラスを前記中間膜の前記他方の表面上で前記第２のガラスの重さがつり合う状態にする。
第４の工程：２４０℃及び９８Ｎ／ｃｍの線圧力のロールプレスにて予備圧着する。
第５の工程：１４０℃及び１．３ＭＰａの圧力にて本圧着して、本圧着後の中間膜を得る。得られる本圧着後の中間膜は、本圧着後の中間膜が前記第１のガラス板と前記第２のガラス板との間に配置された積層体の状態である。
【請求項２】
前記中間膜の前記一端から前記他端に向けて４０ｍｍの位置から、前記他端から前記一端に向けて４０ｍｍの位置までの第２の領域中の１０ｍｍ間隔ごとの各地点での各部分楔角を測定したときに、前記式（Ｘ）により求められる部分楔角の変化率の最大値が１５％以下である、請求項１に記載の合わせガラス用中間膜。
【請求項３】
前記第１、第２、第３、第４及び第５の工程をこの順で経て本圧着後の中間膜を得る際の前記第３の工程の後かつ前記第４の工程の前に、前記中間膜の前記一端の位置から前記一端と前記他端との間の中央の位置までの領域中で、離れた２箇所以上で、前記中間膜と前記第２のガラス板とが接触した状態になる合わせガラス用中間膜である、請求項１又は２に記載の合わせガラス用中間膜。
【請求項４】
前記第１、第２、第３、第４及び第５の工程をこの順で経て本圧着後の中間膜を得る際の前記第３の工程の後かつ前記第４の工程の前に、前記中間膜の前記一端の位置から前記他端の位置までの領域中で、離れた３箇所以上で、前記中間膜と前記第２のガラス板とが接触した状態になる合わせガラス用中間膜である、請求項１〜３のいずれか１項に記載の合わせガラス用中間膜。
【請求項５】
２３℃での弾性率Ｇ’が４ＭＰａ以上である層を備える、請求項１〜４のいずれか１項に記載の合わせガラス用中間膜。
【請求項６】
２３℃での弾性率Ｇ’が４ＭＰａ以上である層を表面層として備える、請求項１〜４のいずれか１項に記載の合わせガラス用中間膜。
【請求項７】
熱可塑性樹脂を含む、請求項１〜６のいずれか１項に記載の合わせガラス用中間膜。
【請求項８】
可塑剤を含む、請求項１〜７のいずれか１項に記載の合わせガラス用中間膜。
【請求項９】
前記中間膜は、熱可塑性樹脂と、前記熱可塑性樹脂１００重量部に対して２５重量部以上、４５重量部以下の含有量で可塑剤とを含む層を備える、請求項１〜８のいずれか１項に記載の合わせガラス用中間膜。
【請求項１０】
第１の層と、
前記第１の層の第１の表面側に配置された第２の層とを備える、請求項１〜９のいずれか１項に記載の合わせガラス用中間膜。
【請求項１１】
前記第１の層が、ポリビニルアセタール樹脂を含み、
前記第２の層が、ポリビニルアセタール樹脂を含み、
前記第１の層中の前記ポリビニルアセタール樹脂の水酸基の含有率が、前記第２の層中の前記ポリビニルアセタール樹脂の水酸基の含有率よりも低い、請求項１０に記載の合わせガラス用中間膜。
【請求項１２】
前記第１の層が、ポリビニルアセタール樹脂を含み、
前記第２の層が、ポリビニルアセタール樹脂を含み、
前記第１の層が、可塑剤を含み、
前記第２の層が、可塑剤を含み、
前記第１の層中の前記ポリビニルアセタール樹脂１００重量部に対する前記第１の層中の前記可塑剤の含有量が、前記第２の層中の前記ポリビニルアセタール樹脂１００重量部に対する前記第２の層中の前記可塑剤の含有量よりも多い、請求項１０又は１１に記載の合わせガラス用中間膜。
【請求項１３】
第１の合わせガラス部材と、
第２の合わせガラス部材と、
前記第１の合わせガラス部材と前記第２の合わせガラス部材との間に配置された中間膜部とを備え、
前記中間膜部が、請求項１〜１２のいずれか１項に記載の合わせガラス用中間膜により形成されている、合わせガラス。
【発明の詳細な説明】
【技術分野】
【０００１】
本発明は、合わせガラスを得るために用いられる合わせガラス用中間膜に関する。また、本発明は、上記合わせガラス用中間膜を用いた合わせガラスに関する。
【背景技術】
【０００２】
合わせガラスは、一般に、外部衝撃を受けて破損してもガラスの破片の飛散量が少なく、安全性に優れている。このため、上記合わせガラスは、自動車、鉄道車両、航空機、船舶及び建築物等に広く使用されている。上記合わせガラスは、一対のガラス板の間に合わせガラス用中間膜を挟み込むことにより、製造されている。【０００３】
また、自動車に用いられる上記合わせガラスとして、ヘッドアップディスプレイ（ＨＵＤ）が知られている。ＨＵＤでは、自動車のフロントガラスに、自動車の走行データである速度などの計測情報等を表示させることができる。【０００４】
上記ＨＵＤでは、フロントガラスに表示される計測情報が、二重に見えるという問題がある。【０００５】
二重像を抑制するために、楔状の中間膜が用いられている。下記の特許文献１には、一対のガラス板の間に、所定の楔角を有する楔状の中間膜が挟み込まれた合わせガラスが開示されている。このような合わせガラスでは、中間膜の楔角の調整により、１つのガラス板で反射される計測情報の表示と、別のガラス板で反射される計測情報の表示とを、運転者の視野で１点に結ぶことができる。このため、計測情報の表示が二重に見え難く、運転者の視界を妨げにくい。
【先行技術文献】
【特許文献】
【０００６】
【特許文献１】特表平４−５０２５２５号公報
【発明の概要】
【発明が解決しようとする課題】
【０００７】
合わせガラスの製造前に、中間膜は、二重像を抑えるために、所定の楔角を有するように作製される。しかし、従来の中間膜では、合わせガラスを作製する際の圧着時に、中間膜の楔角が大きく変化することがある。結果として、二重像を十分に抑えることができないことがある。【０００８】
本発明の目的は、合わせガラスの作製時に部分楔角の変化を抑え、合わせガラスにおける二重像を抑えることができる合わせガラス用中間膜を提供することである。また、本発明は、上記の合わせガラス用中間膜を用いた合わせガラスを提供することも目的とする。
【課題を解決するための手段】
【０００９】
本発明の広い局面によれば、合わせガラスに用いられる合わせガラス用中間膜であって、一端と、前記一端の反対側に他端とを有し、前記他端の厚みが、前記一端の厚みよりも大きく、前記一端から前記他端にかけて前記中間膜の厚みが均一に増加しておらず、前記合わせガラス用中間膜を圧着前の中間膜として用いて、以下の第１、第２、第３、第４及び第５の工程をこの順で経て本圧着後の中間膜を得て、前記圧着前の中間膜及び前記本圧着後の中間膜のそれぞれにおいて、前記中間膜の前記一端ら他端に向けて４０ｍｍの位置から前記一端と前記他端との間の中央の位置までの第１の領域中の１０ｍｍ間隔ごとの各地点で各部分楔角を測定したときに、下記式（Ｘ）により求められる部分楔角の変化率の平均が１０％以下である、合わせガラス用中間膜（本明細書において、「合わせガラス用中間膜」を「中間膜」と略記することがある）が提供される。【００１０】
部分楔角の変化率（％）＝｜（本圧着後の中間膜の部分楔角−圧着前の中間膜の部分楔角）／（圧着前の中間膜の部分楔角）｜×１００    ・・・式（Ｘ）【００１１】
第１の工程：圧着前の中間膜を一方の表面側から、第１のガラス板上に載せる。該第１のガラス板は、圧着前の中間膜と同じ大きさを有しかつ２ｍｍの厚みを有する。該第１のガラス板は、ＪＩＳ  ３２０２−２０１１に準拠したフロート板ガラスである。
【００１２】
第２の工程：第２のガラス板を、前記第２のガラス板の一端を前記中間膜の一端に揃えてかつ前記第２のガラス板の面方向を前記第１のガラス板の面方向と直角方向にして、前記中間膜の他方の表面上に載せる。該第２のガラス板は、圧着前の中間膜と同じ大きさを有しかつ２ｍｍの厚みを有する。該第２のガラス板は、ＪＩＳ  ３２０２−２０１１に準拠したフロート板ガラスである。【００１３】
第３の工程：前記第２のガラス板の前記一端を固定しながら前記第２のガラス板を傾けて倒して、前記第２のガラス板の表面を前記中間膜の前記他方の表面に接触させ、かつ前記第２のガラスを前記中間膜の前記他方の表面上で前記第２のガラスの重さがつり合う状態にする。【００１４】
第４の工程：２４０℃及び９８Ｎ／ｃｍの線圧力のロールプレスにて予備圧着する。【００１５】
第５の工程：１４０℃及び１．３ＭＰａの圧力にて本圧着して、本圧着後の中間膜を得る。得られる本圧着後の中間膜は、本圧着後の中間膜が前記第１のガラス板と前記第２のガラス板との間に配置された積層体の状態である。【００１６】
本発明に係る中間膜のある特定の局面では、前記中間膜の前記一端から前記他端に向けて４０ｍｍの位置から、前記他端から前記一端に向けて４０ｍｍの位置までの第２の領域中の１０ｍｍ間隔ごとの各地点での各部分楔角を測定したときに、前記式（Ｘ）により求められる部分楔角の変化率の最大値が１５％以下である。【００１７】
本発明に係る中間膜のある特定の局面では、前記中間膜は、前記第１、第２、第３、第４及び第５の工程をこの順で経て本圧着後の中間膜を得る際の前記第３の工程の後かつ前記第４の工程の前に、前記中間膜の前記一端の位置から前記一端と前記他端との間の中央の位置までの領域中で、離れた２箇所以上で、前記中間膜と前記第２のガラス板とが接触した状態になる合わせガラス用中間膜である。【００１８】
本発明に係る中間膜のある特定の局面では、前記中間膜は、前記第１、第２、第３、第４及び第５の工程をこの順で経て本圧着後の中間膜を得る際の前記第３の工程の後かつ前記第４の工程の前に、前記中間膜の前記一端の位置から前記他端の位置までの領域中で、離れた３箇所以上で、前記中間膜と前記第２のガラス板とが接触した状態になる合わせガラス用中間膜である。【００１９】
本発明に係る中間膜のある特定の局面では、前記中間膜は、２３℃での弾性率Ｇ’が４ＭＰａ以上である層を備える。【００２０】
本発明に係る中間膜のある特定の局面では、前記中間膜は、２３℃での弾性率Ｇ’が４ＭＰａ以上である層を表面層として備える。【００２１】
前記中間膜は、熱可塑性樹脂を含むことが好ましい。前記中間膜は、可塑剤を含むことが好ましい。【００２２】
本発明に係る中間膜のある特定の局面では、前記中間膜は、熱可塑性樹脂と、前記熱可塑性樹脂１００重量部に対して２５重量部以上、４５重量部以下の含有量で可塑剤とを含む層を備える。【００２３】
本発明に係る中間膜のある特定の局面では、前記中間膜は、第１の層と、前記第１の層の第１の表面側に配置された第２の層とを備える。【００２４】
本発明に係る中間膜のある特定の局面では、前記第１の層が、ポリビニルアセタール樹脂を含み、前記第２の層が、ポリビニルアセタール樹脂を含み、前記第１の層中の前記ポリビニルアセタール樹脂の水酸基の含有率が、前記第２の層中の前記ポリビニルアセタール樹脂の水酸基の含有率よりも低い。【００２５】
本発明に係る中間膜のある特定の局面では、前記第１の層が、ポリビニルアセタール樹脂を含み、前記第２の層が、ポリビニルアセタール樹脂を含み、前記第１の層が、可塑剤を含み、前記第２の層が、可塑剤を含み、前記第１の層中の前記ポリビニルアセタール樹脂１００重量部に対する前記第１の層中の前記可塑剤の含有量が、前記第２の層中の前記ポリビニルアセタール樹脂１００重量部に対する前記第２の層中の前記可塑剤の含有量よりも多い。【００２６】
本発明の広い局面によれば、第１の合わせガラス部材と、第２の合わせガラス部材と、前記第１の合わせガラス部材と前記第２の合わせガラス部材との間に配置された中間膜部とを備え、前記中間膜部が、上述した合わせガラス用中間膜により形成されている、合わせガラスが提供される。
【発明の効果】
【００２７】
本発明に係る合わせガラス用中間膜は、合わせガラスに用いられる合わせガラス用中間膜である。本発明に係る合わせガラス用中間膜は、一端と、上記一端の反対側に他端とを有し、上記他端の厚みが、上記一端の厚みよりも大きい。本発明に係る合わせガラス用中間膜では、上記一端から上記他端にかけて上記中間膜の厚みが均一に増加していない。本発明に係る合わせガラス用中間膜を圧着前の中間膜として用いて、上記の第１、第２、第３、第４及び第５の工程をこの順で経て本圧着後の中間膜を得る。上記圧着前の中間膜及び上記本圧着後の中間膜のそれぞれにおいて、上記中間膜の上記一端から上記他端に向けて４０ｍｍの位置から上記一端と上記他端との間の中央の位置までの第１の領域中の１０ｍｍ間隔ごとの各地点で各部分楔角を測定する。この測定において、本発明に係る合わせガラス用中間膜では、上記式（Ｘ）により求められる部分楔角の変化率の平均が１０％以下である。本発明に係る合わせガラス用中間膜では、上記の構成が備えられているので、本発明に係る合わせガラス用中間膜を用いた合わせガラスの作製時に部分楔角の変化を抑え、本発明に係る合わせガラス用中間膜を用いた合わせガラスにおける二重像を抑えることができる。
【図面の簡単な説明】
【００２８】
【図１】図１（ａ）及び（ｂ）は、本発明の第１の実施形態に係る合わせガラス用中間膜を模式的に示す断面図及び正面図である。
【図２】図２（ａ）及び（ｂ）は、本発明の第２の実施形態に係る合わせガラス用中間膜を模式的に示す断面図及び正面図である。
【図３】図３は、図１に示す合わせガラス用中間膜を用いた合わせガラスの一例を示す断面図である。
【図４】図４は、図１に示す合わせガラス用中間膜が巻かれたロール体を模式的に示す斜視図である。
【発明を実施するための形態】
【００２９】
以下、本発明の詳細を説明する。
【００３０】
本発明に係る合わせガラス用中間膜（本明細書において、「中間膜」と略記することがある）は、合わせガラスに用いられる。
【００３１】
本発明に係る中間膜は、１層の構造又は２層以上の構造を有する。本発明に係る中間膜は、１層の構造を有していてもよく、２層以上の構造を有していてもよい。本発明に係る中間膜は、２層の構造を有していてもよく、２層以上の構造を有していてもよく、３層の構造を有していてもよく、３層以上の構造を有していてもよい。本発明に係る中間膜は、単層の中間膜であってもよく、多層の中間膜であってもよい。
【００３２】
本発明に係る中間膜は、一端と、上記一端の反対側に他端とを有する。上記一端と上記他端とは、中間膜において対向し合う両側の端部である。本発明に係る中間膜では、上記他端の厚みが、上記一端の厚みよりも大きい。
【００３３】
本発明に係る中間膜では、上記中間膜の上記一端から上記他端にかけて厚みが均一に増加していない。本発明に係る中間膜は、表面に凸部を有していたり、表面に凹部を有していたりする。
【００３４】
本発明に係る中間膜と同じ大きさ及び厚み２ｍｍの第１のガラス板を用意する。該第１のガラス板は、ＪＩＳ  ３２０２−２０１１に準拠したフロート板ガラスである。本発明に係る中間膜と同じ大きさ及び厚み２ｍｍの第２のガラス板を用意する。該第２のガラス板は、ＪＩＳ  ３２０２−２０１１に準拠したフロート板ガラスである。本発明に係る中間膜を圧着前の中間膜として用いて、以下の第１、第２、第３、第４及び第５の工程をこの順で経て本圧着後の中間膜を得る。
【００３５】
第１の工程：圧着前の中間膜を一方の表面側から、第１のガラス板上に載せる。該第１のガラス板は、圧着前の中間膜と同じ大きさを有しかつ２ｍｍの厚みを有する。該第１のガラス板は、ＪＩＳ  ３２０２−２０１１に準拠したフロート板ガラスである。
【００３６】
第２の工程：第２のガラス板を、上記第２のガラス板の一端を上記中間膜の一端に揃えてかつ上記第２のガラス板の面方向を上記第１のガラス板の面方向と直角方向にして、上記中間膜の他方の表面上に載せる。該第２のガラス板は、圧着前の中間膜と同じ大きさを有しかつ２ｍｍの厚みを有する。該第２のガラス板は、ＪＩＳ  ３２０２−２０１１に準拠したフロート板ガラスである。
【００３７】
第３の工程：上記第２のガラス板の上記一端を固定しながら上記第２のガラス板を傾けて倒して、上記第２のガラス板の表面を上記中間膜の上記他方の表面に接触させ、かつ上記第２のガラスを上記中間膜の上記他方の表面上で上記第２のガラスの重さがつり合う状態にする。
【００３８】
第４の工程：２４０℃及び９８Ｎ／ｃｍの線圧力のロールプレスにて予備圧着する。
【００３９】
第５の工程：１４０℃及び１．３ＭＰａの圧力にて本圧着して、本圧着後の中間膜を得る。得られる本圧着後の中間膜は、本圧着後の中間膜が上記第１のガラス板と上記第２のガラス板との間に配置された積層体の状態である。
【００４０】
上記圧着前の中間膜及び上記本圧着後の中間膜のそれぞれにおいて、上記中間膜の上記一端から上記他端に向けて４０ｍｍの位置から上記一端と上記他端との間の中央の位置までの第１の領域（第１の測定領域）の１０ｍｍ間隔ごとの各地点で各部分楔角を測定したときに、下記式（Ｘ）により求められる部分楔角の変化率の平均が１０％以下である。
【００４１】
部分楔角の変化率（％）＝｜（本圧着後の中間膜の部分楔角−圧着前の中間膜の部分楔角）／（圧着前の中間膜の部分楔角）｜×１００    ・・・式（Ｘ）
【００４２】
本発明では、上記の構成が備えられているので、本発明に係る中間膜を用いた合わせガラスの作製時に部分楔角の変化を抑え、本発明に係る中間膜を用いた合わせガラスにおける二重像を抑えることができる。
【００４３】
部分楔角の変化率の平均は、上記第１の領域中の１０ｍｍ間隔ごとの各地点（第１〜第ｎの地点（ｎは２以上の整数））で部分楔角の変化率をそれぞれ求め、該部分楔角の変化率を平均することにより求められる。
【００４４】
合わせガラスの作製時に部分楔角の変化をより一層効果的に抑え、合わせガラスにおける二重像をより一層効果的に抑える観点からは、上記第１の領域中の１０ｍｍ間隔ごとの各部分楔角の測定において、上記式（Ｘ）から求められる部分楔角の変化率の平均は、好ましくは５％以下である。
【００４５】
第１〜第ｎの地点（ｎは２以上の整数）まで部分楔角が測定され、ｎ個の部分楔角の変化率が求められた場合に、上記部分楔角の変化率の平均は、ｎ個の部分楔角の変化率の平均を意味する。
【００４６】
本発明に係る中間膜の上記一端から上記他端に向けて４０ｍｍの位置から、上記他端から上記一端に向けて４０ｍｍの位置までの第２の領域（第２の測定領域）中の１０ｍｍ間隔ごとの各地点で各部分楔角を測定する。この測定において、上記式（Ｘ）から求められる部分楔角の変化率の最大値は好ましくは１５％以下、より好ましくは１０％以下、更に好ましくは５％以下である。上記最大値が上記下限以上及び上記上限以下であると、合わせガラスの作製時に部分楔角の変化をより一層効果的に抑え、合わせガラスにおける二重像をより一層効果的に抑えることができる。
【００４７】
第１〜第ｎの地点（ｎは２以上の整数）まで部分楔角が測定され、ｎ個の部分楔角の変化率が求められた場合に、部分楔角の変化率の最大値は、ｎ個の部分楔角の変化率の中で、最も大きい値を意味する。
【００４８】
具体的には、第１〜第ｎの地点での部分楔角の変化率はそれぞれ、下記式（Ｘ１）〜（Ｘｎ）により求められる。
【００４９】
第１の地点での部分楔角の変化率（％）＝｜（本圧着後の中間膜の第１の地点での部分楔角−圧着前の中間膜の第１の地点での部分楔角）／（圧着前の中間膜の第１の地点での部分楔角）｜×１００    ・・・式（Ｘ１）
【００５０】
第２の地点での部分楔角の変化率（％）＝｜（本圧着後の中間膜の第２の地点での部分楔角−圧着前の中間膜の第２の地点での部分楔角）／（圧着前の中間膜の第２の地点での部分楔角）｜×１００    ・・・式（Ｘ２）
【００５１】
（式（Ｘ３）〜式（Ｘｎ−１）は省略）
【００５２】
第ｎの地点での部分楔角の変化率（％）＝｜（本圧着後の中間膜の第ｎの地点での部分楔角−圧着前の中間膜の第ｎの地点での部分楔角）／（圧着前の中間膜の第ｎの地点での部分楔角）｜×１００    ・・・式（Ｘｎ）
【００５３】
上記第１の領域内で測定を行う場合に、第１の地点は、上記第１の領域中の１０ｍｍ間隔ごとの地点の中で、最も上記一端側に位置する地点である。上記第１の領域内で測定を行う場合に、第ｎの地点は、上記第１の領域中の１０ｍｍ間隔ごとの地点の中で、最も上記他端側に位置する地点である。上記第２の領域内で測定を行う場合に、第１の地点は、上記第２の領域中の１０ｍｍ間隔ごとの地点の中で、最も上記一端側に位置する地点である。上記第２の領域内で測定を行う場合に、第ｎの地点は、上記第２の領域中の１０ｍｍ間隔ごとの地点の中で、最も上記他端側に位置する地点である。
【００５４】
第１の地点は、上記中間膜の上記一端から上記他端に向けて４０ｍｍの地点である。第２の地点は、上記中間膜の上記一端から上記他端に向けて５０ｍｍの地点である。第ｎの地点は、上記中間膜の上記一端から上記他端に向けて（４０＋１０×（ｎ−１））ｍｍの地点である。
【００５５】
ｎは、上記第１の領域内及び上記第２の領域内でのそれぞれの測定において、部分楔角を測定可能な地点の合計数に相当する。
【００５６】
上記したように、上記第１の領域内で測定を行う場合に、第ｎの地点は、上記第１の領域中の１０ｍｍ間隔ごとの地点の中で、最も上記他端側に位置する地点である。上記第１の領域内で測定を行う場合に、第ｎの地点は、第１の地点から１０ｍｍ間隔ごとに順番に各地点（第２の地点、第３の地点、・・・）を選択したときに、上記中間膜の上記一端と上記他端との間の中央の位置を、他端側に超えない範囲で選択される。上記第１の領域内で測定を行う場合に、第ｎの地点が、上記中間膜の上記一端と上記他端との間の中央の位置と一致していてもよく、第ｎの地点が、上記中間膜の上記一端と上記他端との間の中央の位置よりも上記一端側に位置していてもよい。上記第１の領域内で測定を行う場合に、第ｎの地点は、上記中間膜の上記一端と上記他端との間の中央の位置よりも上記他端側に位置しない。
【００５７】
上記したように、上記第２の領域内で測定を行う場合に、第ｎの地点は、上記第２の領域中の１０ｍｍ間隔ごとの地点の中で、最も上記他端側に位置する地点である。上記第２の領域内で測定を行う場合に、第ｎの地点は、第１の地点から１０ｍｍ間隔ごとに順番に各地点（第２の地点、第３の地点、・・・）を選択したときに、上記中間膜の上記他端から上記一端に向けて４０ｍｍの位置を、他端側に超えない範囲で選択される。上記第２の領域内で測定を行う場合に、第ｎの地点が、上記中間膜の上記一端と上記他端との間の中央の位置と一致していてもよく、第ｎの地点が、上記中間膜の上記他端から上記一端に向けて４０ｍｍの位置よりも上記一端側に位置していてもよい。上記第２の領域内で測定を行う場合に、第ｎの地点は、上記中間膜の上記他端から上記一端に向けて４０ｍｍの位置よりも上記他端側に位置しない。
【００５８】
第１〜第ｎの地点（ｎは２以上の整数）まで部分楔角が測定された場合に、部分楔角の変化率の平均は下記式（Ｙ）より求められる。
【００５９】
部分楔角の変化率の平均（％）＝（第１の地点での部分楔角の変化率＋第２の地点での部分楔角の変化率＋・・・＋第ｎの地点での部分楔角の変化率）／ｎ    ・・・式（Ｙ）
【００６０】
上記式（Ｙ）において、ｎは２以上の整数である。また、ｎは、部分楔角を測定可能な地点の合計数である。
【００６１】
次に、圧着前の中間膜及び本圧着後の中間膜のそれぞれについて、１０ｍｍ間隔ごとの各地点で部分楔角の具体的な測定方法を説明する。
【００６２】
圧着前の中間膜の１０ｍｍ間隔ごとの各地点で部分楔角の具体的な測定方法：
上記圧着前の中間膜の１０ｍｍ間隔ごとの各地点で部分楔角を求める方法は、以下の通りである。
【００６３】
上記圧着前の中間膜の１０ｍｍ間隔ごとの各地点での部分楔角の測定に用いる測定機器としては、接触式厚み計測器「ＴＯＦ−４Ｒ」（山文電気社製）等が挙げられる。
【００６４】
第１の地点での部分楔角を求める方法は、以下の通りである。上記圧着前の中間膜の上記一端から、上記一端の位置から上記他端に向けて８０ｍｍの位置まで２ｍｍ間隔ごとの４１地点で厚みを測定する。一端（ｘ＝０ｍｍの位置とする）から他端に向かって厚みの測定地点までの距離（単位ｍｍ）をｘ軸として、かつ上記圧着前の中間膜の厚み（単位μｍ）をｙ軸として、最小二乗法により一次直線を得る。得られる一次直線とｙ＝０の直線とのなす内角を、第１の地点での部分楔角とする。
【００６５】
第２の地点での部分楔角を求める方法は、以下の通りである。上記圧着前の中間膜の上記一端から上記他端に向けて１０ｍｍの位置から、上記一端から上記他端に向けて９０ｍｍの位置まで２ｍｍ間隔ごとの４１地点で厚みを測定する。一端から２０ｍｍの位置（ｘ＝０ｍｍの位置とする）から他端に向かって厚みの測定地点までの距離（単位ｍｍ）をｘ軸として、かつ上記圧着前の中間膜の厚み（単位μｍ）をｙ軸として、最小二乗法により一次直線を得る。得られる一次直線とｙ＝０の直線とのなす内角を、第２の地点での部分楔角とする。
【００６６】
（第３の地点〜第ｎ−１の地点での部分楔角を求める方法は省略）
【００６７】
第ｎの地点での部分楔角を求める方法は、以下の通りである。上記圧着前の中間膜の上記一端から上記他端に向けて（２０−１０×（ｎ−１））ｍｍの位置から、上記一端から上記他端に向けて（１００−１０×（ｎ−１））ｍｍの位置まで２ｍｍ間隔ごとの４１地点で厚みを測定する。一端から（２０−１０×（ｎ−１））ｍｍの位置（ｘ＝０ｍｍの位置とする）から他端に向かって厚みの測定地点までの距離（単位ｍｍ）をｘ軸として、かつ上記圧着前の中間膜の厚み（単位μｍ）をｙ軸として、最小二乗法により一次直線を得る。得られる一次直線とｙ＝０の直線とのなす内角を、第ｎの地点での部分楔角とする。
【００６８】
また、第１〜第ｎの地点までの各部分楔角はまとめて、以下のように表現することができる。上記圧着前の中間膜の上記一端から上記他端に向けて（１０×Ａ）ｍｍの位置から、上記一端から上記他端に向けて（８０＋１０×Ａ）ｍｍの位置まで２ｍｍごとに４１点の厚みを測定する（Ａは０以上の整数）。一端から（１０×Ａ）ｍｍの位置（ｘ＝０ｍｍの位置とする）から他端に向かって厚みの測定地点までの距離（単位ｍｍ）をｘ軸として、かつ上記圧着前の中間膜の厚み（単位μｍ）をｙ軸として、最小二乗法により一次直線を得る。得られる一次直線とｙ＝０の直線とのなす内角を、第１〜第ｎの各地点での部分楔角とする。
【００６９】
本圧着後の中間膜の１０ｍｍ間隔ごとの各地点で部分楔角の具体的な測定方法：
上記本圧着後の中間膜の１０ｍｍ間隔ごとの各地点で部分楔角は、上記本圧着前の中間膜の１０ｍｍ間隔ごとの各地点で部分楔角と同様にして測定される。
【００７０】
上記本圧着後の中間膜の１０ｍｍ間隔ごとの各地点での部分楔角の測定に用いる測定機器としては、非接触多層膜厚測定器「ＯＰＴＩＧＡＵＧＥ」（ルメトリクス社製）等が挙げられる。上記本圧着後における部分楔角の測定において、積層体のままで本圧着後の中間膜の厚みを測定することができる。
【００７１】
第１の地点での部分楔角を求める方法は、以下の通りである。上記本圧着後の中間膜の上記一端の位置から、上記一端から上記他端に向けて８０ｍｍの位置まで２ｍｍ間隔ごとの４１地点で厚みを測定する。一端（ｘ＝０ｍｍの位置とする）から他端に向かって厚みの測定地点までの距離（単位ｍｍ）をｘ軸として、かつ上記本圧着後の中間膜の厚み（単位μｍ）をｙ軸として、最小二乗法により一次直線を得る。得られる一次直線とｙ＝０の直線とのなす内角を、第１の地点での部分楔角とする。
【００７２】
第２の地点での部分楔角を求める方法は、以下の通りである。上記本圧着後の中間膜の上記一端から上記他端に向けて１０ｍｍの位置から、上記一端から上記他端に向けて９０ｍｍの位置まで２ｍｍ間隔ごとの４１地点で厚みを測定する。一端から２０ｍｍの位置（ｘ＝０ｍｍの位置とする）から他端に向かって厚みの測定地点までの距離（単位ｍｍ）をｘ軸として、かつ上記本圧着後の中間膜の厚み（単位μｍ）をｙ軸として、最小二乗法により一次直線を得る。得られる一次直線とｙ＝０の直線とのなす内角を、第２の地点での部分楔角とする。
【００７３】
（第３の地点〜第ｎ−１の地点での部分楔角を求める方法は省略）
【００７４】
第ｎの地点での部分楔角を求める方法は、以下の通りである。上記本圧着後の中間膜の上記一端から上記他端に向けて（２０−１０×（ｎ−１））ｍｍの位置から、上記一端から上記他端に向けて（１００−１０×（ｎ−１））ｍｍの位置まで２ｍｍ間隔ごとの４１地点で厚みを測定する。一端から（２０−１０×（ｎ−１））ｍｍの位置（ｘ＝０ｍｍの位置とする）から他端に向かって厚みの測定地点までの距離（単位ｍｍ）をｘ軸として、かつ上記本圧着後の中間膜の厚み（単位μｍ）をｙ軸として、最小二乗法により一次直線を得る。得られる一次直線とｙ＝０の直線とのなす内角を、第ｎの地点での部分楔角とする。
【００７５】
また、第１〜第ｎの地点までの各部分楔角はまとめて、以下のように表現することができる。上記本圧着後の中間膜の上記一端から上記他端に向けて（１０×Ａ）ｍｍの位置から、上記一端から上記他端に向けて（８０＋１０×Ａ）ｍｍの位置まで２ｍｍごとに４１点の厚みを測定する（Ａは０以上の整数）。一端から（１０×Ａ）ｍｍの位置（ｘ＝０ｍｍの位置とする）から他端に向かって厚みの測定地点までの距離（単位ｍｍ）をｘ軸として、かつ上記本圧着後の中間膜の厚み（単位μｍ）をｙ軸として、最小二乗法により一次直線を得る。得られる一次直線とｙ＝０の直線とのなす内角を、第１〜第ｎの各地点での部分楔角とする。
【００７６】
上記中間膜は、２３℃での弾性率Ｇ’が４ＭＰａ以上である層を備えることが好ましく、８ＭＰａ以上である層を備えることがより好ましく、２０ＭＰａ以上である層を備えることが更に好ましい。上記層の２３℃での弾性率Ｇ’が上記下限以上であると、合わせガラスの作製時に部分楔角の変化をより一層効果的に抑え、合わせガラスにおける二重像をより一層効果的に抑えることができる。上記中間膜は、２３℃での弾性率Ｇ’が４ＭＰａ以上である層を表面層として備えることが好ましく、８ＭＰａ以上である層を表面層として備えることがより好ましく、２０ＭＰａ以上である層を表面層として備えることが更に好ましい。表面層である上記層の２３℃での弾性率Ｇ’が上記下限以上であると、合わせガラスの作製時に部分楔角の変化をより一層効果的に抑え、合わせガラスにおける二重像をより一層効果的に抑えることができる。２３℃での弾性率Ｇ’が上記下限以上である層の上記２３℃での弾性率Ｇ’は、５５Ｐａ以下であってもよい。
【００７７】
合わせガラスの作製時に部分楔角の変化をより一層効果的に抑え、合わせガラスにおける二重像をより一層効果的に抑える観点からは、本発明に係る中間膜は、以下の中間膜（１）であることが好ましく、以下の中間膜（２）であることがより好ましく、以下の中間膜（３）であることが更に好ましい。上記第１、第２、第３、第４及び第５の工程をこの順で経て本圧着後の中間膜を得る際の上記第３の工程の後かつ上記第４の工程の前に、上記中間膜の上記一端の位置から上記一端と上記他端との間の中央の位置までの領域中で、離れた２箇所以上で、上記中間膜と上記第２のガラス板とが接触した状態になる中間膜（１）。上記第１、第２、第３、第４及び第５の工程をこの順で経て本圧着後の中間膜を得る際の上記第３の工程の後かつ上記第４の工程の前に、上記中間膜の上記一端の位置から上記一端と上記他端との間の中央の位置までの領域中で、離れた３箇所以上で、上記中間膜と上記第２のガラス板とが接触した状態になる中間膜（２）。上記第１、第２、第３、第４及び第５の工程をこの順で経て本圧着後の中間膜を得る際の上記第３の工程の後かつ上記第４の工程の前に、上記中間膜の上記一端の位置から上記一端と上記他端との間の中央の位置までの領域中で、離れた４箇所以上で、上記中間膜と上記第２のガラス板とが接触した状態になる中間膜（３）。離れた２箇所以上で上記圧着前の中間膜と上記第２のガラス板とが接触した後、圧着完了までに、上記圧着前の中間膜と上記第２のガラス板との全体が面接触してもよい。
【００７８】
離れた複数の箇所で上記圧着前の中間膜と上記第２のガラス板とが接触する場合に、離れている距離（上記圧着前の中間膜と上記第２のガラス板とが接触していない距離）は、１μｍ以上であってもよく、１ｍｍ以上であってもよく、１０ｍｍ以上であってもよく、１ｃｍ以上であってもよく、１０ｃｍ以上であってもよい。表面がエンボス加工されている中間膜においては、上記離れている距離は、一般的に１ｍｍ以上にならず、特に１０ｍｍ以上にはならない。上記圧着前の中間膜と上記第２のガラス板とが接触していない距離は、接触していない１箇所あたりの距離である。
【００７９】
なお、上記第１、第２、第３、第４及び第５の工程をこの順で経て本圧着後の中間膜を得る際の上記第３の工程の後かつ上記第４の工程の前に、上記圧着前の中間膜の上記一端の位置から上記一端と上記他端との間の中央の位置までの領域中で、離れた２箇所以上で、上記圧着前の中間膜と上記第２のガラス板とが接触する場合がある。この場合に、上記圧着前の中間膜と上記第２のガラス板とが最初に接触する箇所は、１箇所であってもよい。圧着が進行し、かつ圧着完了までに、離れた２箇所以上で、上記圧着前の中間膜と上記第２のガラス板とが接触すればよい。
【００８０】
合わせガラスの作製時に部分楔角の変化をより一層効果的に抑え、合わせガラスにおける二重像をより一層効果的に抑える観点からは、本発明に係る中間膜は、以下の中間膜（２）であることが好ましい。上記第１、第２、第３、第４及び第５の工程をこの順で経て本圧着後の中間膜を得る際の上記第３の工程の後かつ上記第４の工程の前に、上記中間膜の上記一端の位置から上記他端の位置までの領域中で、離れた３箇所以上で、上記中間膜と上記第２のガラス板とが接触した状態になる中間膜（２）。離れた３箇所以上で上記圧着前の中間膜と上記第２のガラス板とが接触した後、圧着完了までに、上記圧着前の中間膜と上記第２のガラス板との全体が面接触してもよい。
【００８１】
合わせガラスの作製時に部分楔角の変化をより一層効果的に抑え、合わせガラスにおける二重像をより一層効果的に抑える観点からは、本発明に係る中間膜は、以下の中間膜（４）であることが好ましく、以下の中間膜（５）であることがより好ましく、以下の中間膜（６）であることが更に好ましい。上記第１、第２、第３、第４及び第５の工程をこの順で経て本圧着後の中間膜を得る際の上記第３の工程の後かつ上記第４の工程の前に、上記圧着前の中間膜の上記一端と上記他端との間の中央の位置から上記他端の位置までの領域内で、上記圧着前の中間膜と上記第２のガラス板とが、離れた４箇所以上で接触しない状態になる中間膜（４）。上記第１、第２、第３、第４及び第５の工程をこの順で経て本圧着後の中間膜を得る際の上記第３の工程の後かつ上記第４の工程の前に、上記圧着前の中間膜の上記一端と上記他端との間の中央の位置から上記他端の位置までの領域内で、上記圧着前の中間膜と上記第２のガラス板とが、離れた３箇所以上で接触しない状態になる中間膜（５）。上記第１、第２、第３、第４及び第５の工程をこの順で経て本圧着後の中間膜を得る際の上記第３の工程の後かつ上記第４の工程の前に、上記圧着前の中間膜の上記一端と上記他端との間の中央の位置から上記他端の位置までの領域内で、上記圧着前の中間膜と上記第２のガラス板とが、離れた２箇所以上で接触しない状態になる中間膜（６）。
【００８２】
本発明に係る中間膜は、シェード領域を有していてもよい。上記シェード領域は、表示対応領域と離れていてもよい。上記シェード領域は、例えば、太陽光線又は屋外照明等により、運転中のドライバーが眩しさを感じるのを防ぐことなどを目的として設けられる。上記シェード領域は、遮熱性を付与するために設けられることもある。上記シェード領域は、中間膜の縁部に位置することが好ましい。上記シェード領域は帯状であることが好ましい。
【００８３】
シェード領域においては、色及び可視光線透過率を変えたりするために、着色剤又は充填剤を用いてもよい。着色剤又は充填剤は、中間膜の厚み方向の一部の領域にのみ含まれていてもよく、中間膜の厚み方向の全体の領域に含まれていてもよい。
【００８４】
本発明に係る中間膜は、例えば、ヘッドアップディスプレイの表示領域に対応する表示対応領域を有する。上記表示対応領域は、情報を良好に表示させることができる領域である。
【００８５】
表示をより一層良好にし、視野をより一層広げる観点からは、上記表示対応領域の可視光線透過率は好ましくは８０％以上、より好ましくは８８％以上、更に好ましくは９０％以上である。上記表示対応領域の可視光線透過率は、上記シェード領域の可視光線透過率よりも高いことが好ましい。上記表示対応領域の可視光線透過率は、上記シェード領域の可視光線透過率よりも低くてもよい。上記表示対応領域の可視光線透過率は、上記シェード領域の可視光線透過率よりも、好ましくは５０％以上高く、より好ましくは６０％以上高い。
【００８６】
なお、例えば、表示対応領域及びシェード領域の中間膜において、可視光線透過率が変化している場合には、表示対応領域の中心位置及びシェード領域の中心位置にて、可視光線透過率が測定される。
【００８７】
分光光度計（日立ハイテク社製「Ｕ−４１００」）を用いて、ＪＩＳ  Ｒ３２１１（１９９８）に準拠して、得られた合わせガラスの波長３８０〜７８０ｎｍにおける上記可視光線透過率を測定することができる。なお、ガラス板として、厚み２ｍｍのクリアガラスを用いることが好ましい。
【００８８】
上記表示対応領域は、長さ方向と幅方向とを有することが好ましい。中間膜の汎用性に優れるので、上記表示対応領域の幅方向が、上記一端と上記他端とを結ぶ方向であることが好ましい。上記表示対応領域は、帯状であることが好ましい。
【００８９】
上記中間膜は、ＭＤ方向とＴＤ方向とを有することが好ましい。中間膜は、例えば、溶融押出成形により得られる。ＭＤ方向は、中間膜の製造時の中間膜の流れ方向である。ＴＤ方向は、中間膜の製造時の中間膜の流れ方向と直交する方向であり、かつ中間膜の厚み方向と直交する方向である。上記一端と上記他端とが、ＴＤ方向の両側に位置していることが好ましい。
【００９０】
表示をより一層良好にする観点からは、中間膜は、厚み方向の断面形状が楔状である部分を有することが好ましい。表示対応領域の厚み方向の断面形状が楔状であることが好ましい。
【００９１】
以下、図面を参照しつつ、本発明の具体的な実施形態を説明する。
【００９２】
図１（ａ）及び（ｂ）は、本発明の第１の実施形態に係る合わせガラス用中間膜を模式的に示す断面図及び正面図である。図１（ａ）は、図１（ｂ）中のＩ−Ｉ線に沿う断面図である。なお、図１及び後述する図における中間膜の大きさ及び寸法は、図示の便宜上、実際の大きさ及び形状から適宜変更している。
【００９３】
図１（ａ）では、中間膜１１の厚み方向の断面が示されている。なお、図１（ａ）及び後述の図では、図示の便宜上、中間膜及び中間膜を構成する各層の厚み、並びに楔角（θ）は、実際の厚み及び楔角とは異なるように示されている。
【００９４】
中間膜１１は、第１の層１（中間層）と、第２の層２（表面層）と、第３の層３（表面層）とを備える。第１の層１の第１の表面側に、第２の層２が配置されており、積層されている。第１の層１の第１の表面とは反対の第２の表面側に、第３の層３が配置されており、積層されている。第１の層１は、第２の層２と第３の層３との間に配置されており、挟み込まれている。中間膜１１は、合わせガラスを得るために用いられる。中間膜１１は、合わせガラス用中間膜である。中間膜１１は、多層中間膜である。
【００９５】
中間膜１１は、一端１１ａと、一端１１ａの反対側に他端１１ｂとを有する。一端１１ａと他端１１ｂとは対向し合う両側の端部である。第２の層２及び第３の層３の厚み方向の断面形状は楔状である。第１の層１の厚み方向の断面形状は矩形である。第２の層２及び第３の層３の厚みは、他端１１ｂ側のほうが一端１１ａ側よりも大きい。従って、中間膜１１の他端１１ｂの厚みは一端１１ａの厚みよりも大きい。従って、中間膜１１は、厚みの薄い領域と、厚みの厚い領域とを有する。
【００９６】
中間膜１１は、一端１１ａ側から他端１１ｂ側にかけて厚みが増加している領域を有する。中間膜１１は、厚みが増加している領域の中で、一端１１ａ側から他端１１ｂ側にかけて厚みの増加量は異なる。中間膜１１の一方の表面に対して、中間膜１１の他方の表面の傾きが、中間膜１１全体で一定ではない。中間膜１１は実際には表面に凹部又は凸部を有するが、凹部又は凸部は比較的小さいので、図１では示されていない。
【００９７】
中間膜１１は、ヘッドアップディスプレイの表示領域に対応する表示対応領域Ｒ１を有する。中間膜１１は、表示対応領域Ｒ１の隣に周囲領域Ｒ２を有する。
【００９８】
中間膜１１は、表示対応領域Ｒ１と離れて、シェード領域Ｒ３を有する。シェード領域Ｒ３は、中間膜１１の縁部に位置している。
【００９９】
中間膜は、図１（ａ）に示す形状で、単層であってもよく、２層であってもよく、４層以上であってもよい。
【０１００】
図４は、図１に示す合わせガラス用中間膜が巻かれたロール体を模式的に示す斜視図である。
【０１０１】
中間膜１１が巻かれて、中間膜１１のロール体５１とされてもよい。
【０１０２】
図４に示すロール体５１は、巻き芯６１と、中間膜１１とを備える。中間膜１１は、巻き芯６１の外周に巻かれている。
【０１０３】
図２（ａ）及び（ｂ）は、本発明の第２の実施形態に係る合わせガラス用中間膜を模式的に示す断面図及び正面図である。図２（ａ）は、図２（ｂ）中のＩ−Ｉ線に沿う断面図である。図２（ａ）では、中間膜１１Ａの厚み方向の断面が示されている。
【０１０４】
図２に示す中間膜１１Ａは、第１の層１Ａを備える。中間膜１１Ａは、第１の層１Ａのみの１層の構造を有し、単層の中間膜である。中間膜１１Ａは、第１の層１Ａである。中間膜１１Ａは、合わせガラスを得るために用いられる。中間膜１１Ａは、合わせガラス用中間膜である。
【０１０５】
中間膜１１Ａは、一端１１ａと、一端１１ａとは反対側に他端１１ｂとを有する。一端１１ａと他端１１ｂとは対向し合う両側の端部である。中間膜１１Ａの他端１１ｂの厚みは一端１１ａの厚みよりも大きい。従って、中間膜１１Ａ及び第１の層１Ａは、厚みの薄い領域と、厚みの厚い領域とを有する。
【０１０６】
中間膜１１Ａは、一端１１ａ側から他端１１ｂ側にかけて厚みが増加している領域を有する。中間膜１１Ａは、厚みが増加している領域の中で、一端１１ａ側から他端１１ｂ側にかけて厚みの増加量は異なる。中間膜１１Ａは、厚みが増加している領域の中で、一端１１ａ側から他端１１ｂ側にかけて厚みの増加量は異なる。中間膜１１Ａの一方の表面に対して、中間膜１１Ａの他方の表面の傾きが、中間膜１１Ａ全体で一定ではない。中間膜１１Ａは実際には表面に凹部又は凸部を有するが、凹部又は凸部は比較的小さいので、図２では示されていない。
【０１０７】
中間膜１１Ａ及び第１の層１Ａは、厚み方向の断面形状が矩形である部分１１Ａａ，１Ａａと厚み方向の断面形状が楔状である部分１１Ａｂ，１Ａｂとを有する。
【０１０８】
中間膜１１Ａは、ヘッドアップディスプレイの表示領域に対応する表示対応領域Ｒ１を有する。中間膜１１Ａは、表示対応領域Ｒ１の隣に周囲領域Ｒ２を有する。
【０１０９】
中間膜１１Ａは、表示対応領域Ｒ１と離れて、シェード領域Ｒ３を有する。シェード領域Ｒ３は、中間膜１１Ａの縁部に位置している。
【０１１０】
中間膜は、図２（ａ）に示す形状で、２層以上であってもよい。
【０１１１】
上記中間膜は、厚み方向の断面形状が楔状である部分を有することが好ましい。上記中間膜は、一端から他端に向かって、厚みが次第に大きくなる部分を有することが好ましい。中間膜の厚み方向の断面形状は、楔状であることが好ましい。中間膜の厚み方向の断面形状としては、台形、三角形及び五角形等が挙げられる。
【０１１２】
二重像をより一層抑制する観点からは、中間膜は、厚みが増加している領域の中に、一端側から他端側にかけて厚みの増加量が大きくなる部分を有することが好ましい。二重像をより一層抑制する観点からは、中間膜は、厚み方向の断面形状が楔状である領域の中に、一端側から他端側にかけて楔角が大きくなる部分を有することが好ましい。
【０１１３】
二重像を抑制するために、合わせガラスの取付角度に応じて、中間膜の楔角（θ）を適宜設定することができる。楔角（θ）は、中間膜全体での楔角である。二重像をより一層抑制する観点からは、中間膜の楔角（θ）は、好ましくは０．１ｍｒａｄ（０．００５７５度）以上、より好ましくは０．２ｍｒａｄ（０．０１１５度）以上である。また、上記楔角θが上記下限以上であると、トラックやバス等フロントガラスの取り付け角度が大きい車に適した合わせガラスを得ることができる。
【０１１４】
二重像をより一層抑制する観点からは、中間膜の楔角θは、好ましくは２ｍｒａｄ（０．１１４６度）以下、より好ましくは０．７ｍｒａｄ（０．０４０１度）以下である。また、上記楔角θが上記上限以下であると、スポーツカー等フロントガラスの取り付け角度が小さい車に適した合わせガラスを得ることができる。
【０１１５】
上記中間膜の楔角（θ）は、中間膜における最大厚み部分と最小厚み部分との中間膜の一方側の表面部分（第１の表面部分）を結んだ直線と、中間膜における最大厚み部分と最小厚み部分との中間膜の他方側の表面部分（第２の表面部分）を結んだ直線との交点における内角である。
【０１１６】
なお、最大厚み部分が複数ある、最小厚み部分が複数ある、最大厚み部分が一定の領域にある、又は最小厚み部分が一定の領域にある場合には、楔角θを求めるための最大厚み部分及び最小厚み部分は、求められる楔角θが最も大きくなるように選択される。
【０１１７】
上記中間膜の厚みは特に限定されない。上記中間膜の厚みは、中間膜を構成する各層の合計の厚みを示す。よって、多層の中間膜１１の場合には、該中間膜の厚みは、第１の層１と第２の層２と第３の層３との合計の厚みを示す。
【０１１８】
中間膜の最大厚みは好ましくは０．１ｍｍ以上、より好ましくは０．２５ｍｍ以上、更に好ましくは０．５ｍｍ以上、特に好ましくは０．８ｍｍ以上であり、好ましくは３ｍｍ以下、より好ましくは２ｍｍ以下、更に好ましくは１．５ｍｍ以下である。
【０１１９】
一端と他端との間の距離をＸとする。中間膜は、一端から内側に向かって０Ｘ〜０．２Ｘの距離の領域に最小厚みを有し、他端から内側に向かって０Ｘ〜０．２Ｘの距離の領域に最大厚みを有することが好ましい。中間膜は、一端から内側に向かって０Ｘ〜０．１Ｘの距離の領域に最小厚みを有し、他端から内側に向かって０Ｘ〜０．１Ｘの距離の領域に最大厚みを有することがより好ましい。中間膜は一端に最小厚みを有し、中間膜は他端に最大厚みを有することが好ましい。
【０１２０】
中間膜１１，１１Ａは、他端１１ｂに最大厚みを有し、一端１１ａに最小厚みを有する。
【０１２１】
上記中間膜は、厚み均一部位を有していてもよい。上記厚み均一部位とは、中間膜の上記一端と上記他端を結ぶ方向での１０ｃｍの距離範囲あたり、厚みが１０μｍを超えて変化していないことをいう。従って、上記厚み均一部位は、中間膜の上記一端と上記他端を結ぶ方向での１０ｃｍの距離範囲あたり、厚みが１０μｍを超えて変化していない部位をいう。具体的には、上記厚み均一部位は、中間膜の上記一端と上記他端を結ぶ方向で厚みが全く変化していないか、又は、中間膜の上記一端と上記他端を結ぶ方向での１０ｃｍの距離範囲あたり、厚みが１０μｍ以下で変化している部位をいう。
【０１２２】
実用面の観点、並びに接着力及び耐貫通性を充分に高める観点からは、表面層の最大厚みは好ましくは０．００１ｍｍ以上、より好ましくは０．２ｍｍ以上、更に好ましくは０．３ｍｍ以上であり、好ましくは１ｍｍ以下、より好ましくは０．８ｍｍ以下である。
【０１２３】
実用面の観点、並びに耐貫通性を充分に高める観点からは、２つの表面層の間に配置される層（中間層）の最大厚みは、好ましくは０．００１ｍｍ以上、より好ましくは０．１ｍｍ以上、更に好ましくは０．２ｍｍ以上であり、好ましくは０．８ｍｍ以下、より好ましくは０．６ｍｍ以下、更に好ましくは０．３ｍｍ以下である。
【０１２４】
上記中間膜の一端と他端との距離Ｘは、好ましくは３ｍ以下、より好ましくは２ｍ以下、特に好ましくは１．５ｍ以下であり、好ましくは０．５ｍ以上、より好ましくは０．８ｍ以上、特に好ましくは１ｍ以上である。
【０１２５】
以下、多層の中間膜の各層、並びに単層の中間膜を構成する材料の詳細を説明する。
【０１２６】
（樹脂）
中間膜は、樹脂を含むことが好ましい。上記樹脂は、１種のみが用いられてもよく、２種以上が併用されてもよい。
【０１２７】
上記樹脂としては、熱硬化性樹脂及び熱可塑性樹脂が挙げられる。
【０１２８】
中間膜は、樹脂（以下、樹脂（０）と記載することがある）を含むことが好ましい。中間膜は、熱可塑性樹脂（以下、熱可塑性樹脂（０）と記載することがある）を含むことが好ましい。中間膜は、熱可塑性樹脂（０）として、ポリビニルアセタール樹脂（以下、ポリビニルアセタール樹脂（０）と記載することがある）を含むことが好ましい。上記第１の層は、樹脂（以下、樹脂（１）と記載することがある）を含むことが好ましい。上記第１の層は、熱可塑性樹脂（以下、熱可塑性樹脂（１）と記載することがある）を含むことが好ましい。上記第１の層は、熱可塑性樹脂（１）として、ポリビニルアセタール樹脂（以下、ポリビニルアセタール樹脂（１）と記載することがある）を含むことが好ましい。上記第２の層は、樹脂（以下、樹脂（２）と記載することがある）を含むことが好ましい。上記第２の層は、熱可塑性樹脂（以下、熱可塑性樹脂（２）と記載することがある）を含むことが好ましい。上記第２の層は、熱可塑性樹脂（２）として、ポリビニルアセタール樹脂（以下、ポリビニルアセタール樹脂（２）と記載することがある）を含むことが好ましい。上記第３の層は、樹脂（以下、樹脂（３）と記載することがある）を含むことが好ましい。上記第３の層は、熱可塑性樹脂（以下、熱可塑性樹脂（３）と記載することがある）を含むことが好ましい。上記第３の層は、熱可塑性樹脂（３）として、ポリビニルアセタール樹脂（以下、ポリビニルアセタール樹脂（３）と記載することがある）を含むことが好ましい。上記樹脂（１）と上記樹脂（２）と上記樹脂（３）とは、同一であってもよく、異なっていてもよい。遮音性がより一層高くなることから、上記樹脂（１）は、上記樹脂（２）及び上記樹脂（３）と異なっていることが好ましい。上記熱可塑性樹脂（１）と上記熱可塑性樹脂（２）と上記熱可塑性樹脂（３）とは、同一であってもよく、異なっていてもよい。遮音性がより一層高くなることから、上記熱可塑性樹脂（１）は、上記熱可塑性樹脂（２）及び上記熱可塑性樹脂（３）と異なっていることが好ましい。上記ポリビニルアセタール樹脂（１）と上記ポリビニルアセタール樹脂（２）と上記ポリビニルアセタール樹脂（３）とは、同一であってもよく、異なっていてもよい。遮音性がより一層高くなることから、上記ポリビニルアセタール樹脂（１）は、上記ポリビニルアセタール樹脂（２）及び上記ポリビニルアセタール樹脂（３）と異なっていることが好ましい。上記熱可塑性樹脂（０）、上記熱可塑性樹脂（１）、上記熱可塑性樹脂（２）及び上記熱可塑性樹脂（３）はそれぞれ、１種のみが用いられてもよく、２種以上が併用されてもよい。上記ポリビニルアセタール樹脂（０）、上記ポリビニルアセタール樹脂（１）、上記ポリビニルアセタール樹脂（２）及び上記ポリビニルアセタール樹脂（３）はそれぞれ、１種のみが用いられてもよく、２種以上が併用されてもよい。
【０１２９】
上記熱可塑性樹脂としては、ポリビニルアセタール樹脂、ポリエステル樹脂、エチレン−酢酸ビニル共重合体樹脂、エチレン−アクリル酸共重合体樹脂、ポリウレタン樹脂及びポリビニルアルコール樹脂等が挙げられる。これら以外の熱可塑性樹脂を用いてもよい。なお、ポリオキシメチレン（又はポリアセタール）樹脂は、ポリビニルアセタール樹脂に含まれる。
【０１３０】
上記樹脂は、熱可塑性樹脂であることが好ましい。上記熱可塑性樹脂は、ポリビニルアセタール樹脂又はポリエステル樹脂であることがより好ましく、ポリビニルアセタール樹脂であることが更に好ましい。ポリビニルアセタール樹脂と可塑剤との併用により、合わせガラス部材又は他の中間膜に対する本発明に係る中間膜の接着力がより一層高くなる。上記ポリビニルアセタール樹脂はポリビニルブチラール樹脂であることが好ましい。
【０１３１】
上記ポリビニルアセタール樹脂は、例えば、ポリビニルアルコール（ＰＶＡ）をアルデヒドによりアセタール化することにより製造できる。上記ポリビニルアセタール樹脂は、ポリビニルアルコールのアセタール化物であることが好ましい。上記ポリビニルアルコールは、例えば、ポリ酢酸ビニルをけん化することにより得られる。上記ポリビニルアルコールのけん化度は、一般に７０〜９９．９モル％の範囲内である。
【０１３２】
上記ポリビニルアルコール（ＰＶＡ）の平均重合度は、好ましくは２００以上、より好ましくは５００以上、より一層好ましくは１５００以上、更に好ましくは１６００以上、特に好ましくは２６００以上、最も好ましくは２７００以上であり、好ましくは５０００以下、より好ましくは４０００以下、更に好ましくは３５００以下である。上記平均重合度が上記下限以上であると、合わせガラスの耐貫通性がより一層高くなる。上記平均重合度が上記上限以下であると、中間膜の成形が容易になる。
【０１３３】
上記ポリビニルアルコールの平均重合度は、ＪＩＳ  Ｋ６７２６「ポリビニルアルコール試験方法」に準拠した方法により求められる。
【０１３４】
上記ポリビニルアセタール樹脂に含まれるアセタール基の炭素数は特に限定されない。上記ポリビニルアセタール樹脂を製造する際に用いるアルデヒドは特に限定されない。上記ポリビニルアセタール樹脂におけるアセタール基の炭素数は３〜５であることが好ましく、３又は４であることがより好ましい。上記ポリビニルアセタール樹脂におけるアセタール基の炭素数が３以上であると、中間膜のガラス転移温度が充分に低くなる。上記ポリビニルアセタール樹脂におけるアセタール基の炭素数は４又は５であってもよい。
【０１３５】
上記アルデヒドは特に限定されない。一般には、炭素数が１〜１０のアルデヒドが好適に用いられる。上記炭素数が１〜１０のアルデヒドとしては、例えば、ホルムアルデヒド、アセトアルデヒド、プロピオンアルデヒド、ｎ−ブチルアルデヒド、イソブチルアルデヒド、ｎ−バレルアルデヒド、２−エチルブチルアルデヒド、ｎ−ヘキシルアルデヒド、ｎ−オクチルアルデヒド、ｎ−ノニルアルデヒド、ｎ−デシルアルデヒド及びベンズアルデヒド等が挙げられる。プロピオンアルデヒド、ｎ−ブチルアルデヒド、イソブチルアルデヒド、ｎ−ヘキシルアルデヒド又はｎ−バレルアルデヒドが好ましく、プロピオンアルデヒド、ｎ−ブチルアルデヒド又はイソブチルアルデヒドがより好ましく、ｎ−ブチルアルデヒドが更に好ましい。上記アルデヒドは、１種のみが用いられてもよく、２種以上が併用されてもよい。
【０１３６】
上記ポリビニルアセタール樹脂（０）の水酸基の含有率（水酸基量）は、好ましくは１５モル％以上、より好ましくは１８モル％以上であり、好ましくは４０モル％以下、より好ましくは３５モル％以下である。上記水酸基の含有率が上記下限以上であると、中間膜の接着力がより一層高くなる。また、上記水酸基の含有率が上記上限以下であると、中間膜の柔軟性が高くなり、中間膜の取扱いが容易になる。
【０１３７】
上記ポリビニルアセタール樹脂（１）の水酸基の含有率（水酸基量）は、好ましくは１７モル％以上、より好ましくは２０モル％以上、更に好ましくは２２モル％以上である。上記ポリビニルアセタール樹脂（１）の水酸基の含有率（水酸基量）は、好ましくは３０モル％以下、より好ましくは２８モル％以下、より一層好ましくは２７モル％以下、更に好ましくは２５モル％以下、特に好ましくは２５モル％未満、最も好ましくは２４モル％以下である。上記水酸基の含有率が上記下限以上であると、中間膜の機械強度がより一層高くなる。特に、上記ポリビニルアセタール樹脂（１）の水酸基の含有率が２０モル％以上であると反応効率が高く生産性に優れ、また２８モル％以下であると、合わせガラスの遮音性がより一層高くなり、２８モル％以下であると遮音性が更に一層高くなる。また、上記水酸基の含有率が上記上限以下であると、中間膜の柔軟性が高くなり、中間膜の取扱いが容易になる。
【０１３８】
上記ポリビニルアセタール樹脂（２）及び上記ポリビニルアセタール樹脂（３）の水酸基の各含有率は、好ましくは２５モル％以上、より好ましくは２８モル％以上、より好ましくは３０モル％以上、より一層好ましくは３１モル％を超え、更に好ましくは３１．５モル％以上、更に好ましくは３２モル％以上、特に好ましくは３３モル％以上である。上記ポリビニルアセタール樹脂（２）及び上記ポリビニルアセタール樹脂（３）の水酸基の各含有率は、好ましくは３８モル％以下、より好ましくは３７モル％以下、更に好ましくは３６．５モル％以下、特に好ましくは３６モル％以下である。上記水酸基の含有率が上記下限以上であると、中間膜の接着力がより一層高くなる。また、上記水酸基の含有率が上記上限以下であると、中間膜の柔軟性が高くなり、中間膜の取扱いが容易になる。
【０１３９】
遮音性をより一層高める観点からは、上記ポリビニルアセタール樹脂（１）の水酸基の含有率は、上記ポリビニルアセタール樹脂（２）の水酸基の含有率よりも低いことが好ましい。遮音性をより一層高める観点からは、上記ポリビニルアセタール樹脂（１）の水酸基の含有率は、上記ポリビニルアセタール樹脂（３）の水酸基の含有率よりも低いことが好ましい。遮音性を更に一層高める観点からは、上記ポリビニルアセタール樹脂（１）の水酸基の含有率と、上記ポリビニルアセタール樹脂（２）の水酸基の含有率との差の絶対値は、好ましくは１モル％以上、より好ましくは５モル％以上、更に好ましくは９モル％以上、特に好ましくは１０モル％以上、最も好ましくは１２モル％以上である。遮音性を更に一層高める観点からは、上記ポリビニルアセタール樹脂（１）の水酸基の含有率と、上記ポリビニルアセタール樹脂（３）の水酸基の含有率との差の絶対値は、好ましくは１モル％以上、より好ましくは５モル％以上、更に好ましくは９モル％以上、特に好ましくは１０モル％以上、最も好ましくは１２モル％以上である。上記ポリビニルアセタール樹脂（１）の水酸基の含有率と、上記ポリビニルアセタール樹脂（２）の水酸基の含有率との差の絶対値は、好ましくは２０モル％以下である。上記ポリビニルアセタール樹脂（１）の水酸基の含有率と、上記ポリビニルアセタール樹脂（３）の水酸基の含有率との差の絶対値は、好ましくは２０モル％以下である。
【０１４０】
上記ポリビニルアセタール樹脂の水酸基の含有率は、水酸基が結合しているエチレン基量を、主鎖の全エチレン基量で除算して求めたモル分率を百分率で示した値である。上記水酸基が結合しているエチレン基量は、例えば、ＪＩＳ  Ｋ６７２８「ポリビニルブチラール試験方法」に準拠して測定できる。
【０１４１】
上記ポリビニルアセタール樹脂（０）のアセチル化度（アセチル基量）は、好ましくは０．１モル％以上、より好ましくは０．３モル％以上、更に好ましくは０．５モル％以上であり、好ましくは３０モル％以下、より好ましくは２５モル％以下、更に好ましくは２０モル％以下である。上記アセチル化度が上記下限以上であると、ポリビニルアセタール樹脂と可塑剤との相溶性が高くなる。上記アセチル化度が上記上限以下であると、中間膜及び合わせガラスの耐湿性が高くなる。
【０１４２】
上記ポリビニルアセタール樹脂（１）のアセチル化度（アセチル基量）は、好ましくは０．０１モル％以上、より好ましくは０．１モル％以上、より一層好ましくは７モル％以上、更に好ましくは９モル％以上であり、好ましくは３０モル％以下、より好ましくは２５モル％以下、更に好ましくは２４モル％以下、特に好ましくは２０モル％以下である。上記アセチル化度が上記下限以上であると、ポリビニルアセタール樹脂と可塑剤との相溶性が高くなる。上記アセチル化度が上記上限以下であると、中間膜及び合わせガラスの耐湿性が高くなる。特に、上記ポリビニルアセタール樹脂（１）のアセチル化度が０．１モル％以上、２５モル％以下であると、耐貫通性に優れる。
【０１４３】
上記ポリビニルアセタール樹脂（２）及び上記ポリビニルアセタール樹脂（３）の各アセチル化度は、好ましくは０．０１モル％以上、より好ましくは０．５モル％以上であり、好ましくは１０モル％以下、より好ましくは２モル％以下である。上記アセチル化度が上記下限以上であると、ポリビニルアセタール樹脂と可塑剤との相溶性が高くなる。上記アセチル化度が上記上限以下であると、中間膜及び合わせガラスの耐湿性が高くなる。
【０１４４】
上記アセチル化度は、アセチル基が結合しているエチレン基量を、主鎖の全エチレン基量で除算して求めたモル分率を百分率で示した値である。上記アセチル基が結合しているエチレン基量は、例えば、ＪＩＳ  Ｋ６７２８「ポリビニルブチラール試験方法」に準拠して測定できる。
【０１４５】
上記ポリビニルアセタール樹脂（０）のアセタール化度（ポリビニルブチラール樹脂の場合にはブチラール化度）は、好ましくは６０モル％以上、より好ましくは６３モル％以上であり、好ましくは８５モル％以下、より好ましくは７５モル％以下、更に好ましくは７０モル％以下である。上記アセタール化度が上記下限以上であると、ポリビニルアセタール樹脂と可塑剤との相溶性が高くなる。上記アセタール化度が上記上限以下であると、ポリビニルアセタール樹脂を製造するために必要な反応時間が短くなる。
【０１４６】
上記ポリビニルアセタール樹脂（１）のアセタール化度（ポリビニルブチラール樹脂の場合にはブチラール化度）は、好ましくは４７モル％以上、より好ましくは６０モル％以上であり、好ましくは８５モル％以下、より好ましくは８０モル％以下、更に好ましくは７５モル％以下である。上記アセタール化度が上記下限以上であると、ポリビニルアセタール樹脂と可塑剤との相溶性が高くなる。上記アセタール化度が上記上限以下であると、ポリビニルアセタール樹脂を製造するために必要な反応時間が短くなる。
【０１４７】
上記ポリビニルアセタール樹脂（２）及び上記ポリビニルアセタール樹脂（３）の各アセタール化度（ポリビニルブチラール樹脂の場合にはブチラール化度）は、好ましくは５５モル％以上、より好ましくは６０モル％以上であり、好ましくは７５モル％以下、より好ましくは７１モル％以下である。上記アセタール化度が上記下限以上であると、ポリビニルアセタール樹脂と可塑剤との相溶性が高くなる。上記アセタール化度が上記上限以下であると、ポリビニルアセタール樹脂を製造するために必要な反応時間が短くなる。
【０１４８】
上記アセタール化度は、以下のようにして求める。先ず、主鎖の全エチレン基量から、水酸基が結合しているエチレン基量と、アセチル基が結合しているエチレン基量とを差し引いた値を求める。得られた値を、主鎖の全エチレン基量で除算してモル分率を求める。このモル分率を百分率で示した値がアセタール化度である。
【０１４９】
なお、上記水酸基の含有率（水酸基量）、アセタール化度（ブチラール化度）及びアセチル化度は、ＪＩＳ  Ｋ６７２８「ポリビニルブチラール試験方法」に準拠した方法により測定された結果から算出することが好ましい。但し、ＡＳＴＭ  Ｄ１３９６−９２による測定を用いてもよい。ポリビニルアセタール樹脂がポリビニルブチラール樹脂である場合は、上記水酸基の含有率（水酸基量）、上記アセタール化度（ブチラール化度）及び上記アセチル化度は、ＪＩＳ  Ｋ６７２８「ポリビニルブチラール試験方法」に準拠した方法により測定された結果から算出され得る。
【０１５０】
（可塑剤）
中間膜の接着力をより一層高める観点からは、本発明に係る中間膜は、可塑剤（以下、可塑剤（０）と記載することがある）を含むことが好ましい。上記第１の層は、可塑剤（以下、可塑剤（１）と記載することがある）を含むことが好ましい。上記第２の層は、可塑剤（以下、可塑剤（２）と記載することがある）を含むことが好ましい。上記第３の層は、可塑剤（以下、可塑剤（３）と記載することがある）を含むことが好ましい。中間膜に含まれている熱可塑性樹脂が、ポリビニルアセタール樹脂である場合に、中間膜（各層）は、可塑剤を含むことが特に好ましい。ポリビニルアセタール樹脂を含む層は、可塑剤を含むことが好ましい。
【０１５１】
上記可塑剤は特に限定されない。上記可塑剤として、従来公知の可塑剤を用いることができる。上記可塑剤は、１種のみが用いられてもよく、２種以上が併用されてもよい。
【０１５２】
上記可塑剤としては、一塩基性有機酸エステル及び多塩基性有機酸エステル等の有機エステル可塑剤、並びに有機リン酸可塑剤及び有機亜リン酸可塑剤などの有機リン酸可塑剤等が挙げられる。有機エステル可塑剤が好ましい。上記可塑剤は液状可塑剤であることが好ましい。
【０１５３】
上記一塩基性有機酸エステルとしては、グリコールと一塩基性有機酸との反応によって得られたグリコールエステル等が挙げられる。上記グリコールとしては、トリエチレングリコール、テトラエチレングリコール及びトリプロピレングリコール等が挙げられる。上記一塩基性有機酸としては、酪酸、イソ酪酸、カプロン酸、２−エチル酪酸、ヘプチル酸、ｎ−オクチル酸、２−エチルヘキシル酸、ｎ−ノニル酸、デシル酸及び安息香酸等が挙げられる。
【０１５４】
上記多塩基性有機酸エステルとしては、多塩基性有機酸と、炭素数４〜８の直鎖又は分岐構造を有するアルコールとのエステル化合物等が挙げられる。上記多塩基性有機酸としては、アジピン酸、セバシン酸及びアゼライン酸等が挙げられる。
【０１５５】
上記有機エステル可塑剤としては、トリエチレングリコールジ−２−エチルプロパノエート、トリエチレングリコールジ−２−エチルブチレート、トリエチレングリコールジ−２−エチルヘキサノエート、トリエチレングリコールジカプリレート、トリエチレングリコールジ−ｎ−オクタノエート、トリエチレングリコールジ−ｎ−ヘプタノエート、テトラエチレングリコールジ−ｎ−ヘプタノエート、ジブチルセバケート、ジオクチルアゼレート、ジブチルカルビトールアジペート、エチレングリコールジ−２−エチルブチレート、１，３−プロピレングリコールジ−２−エチルブチレート、１，４−ブチレングリコールジ−２−エチルブチレート、ジエチレングリコールジ−２−エチルブチレート、ジエチレングリコールジ−２−エチルヘキサノエート、ジプロピレングリコールジ−２−エチルブチレート、トリエチレングリコールジ−２−エチルペンタノエート、テトラエチレングリコールジ−２−エチルブチレート、ジエチレングリコールジカプリレート、ジエチレングリコールジベンゾエート、ジプロピレングリコールジベンゾエート、アジピン酸ジヘキシル、アジピン酸ジオクチル、アジピン酸ヘキシルシクロヘキシル、アジピン酸ヘプチルとアジピン酸ノニルとの混合物、アジピン酸ジイソノニル、アジピン酸ジイソデシル、アジピン酸ヘプチルノニル、セバシン酸ジブチル、油変性セバシン酸アルキド、及びリン酸エステルとアジピン酸エステルとの混合物等が挙げられる。これら以外の有機エステル可塑剤を用いてもよい。上述のアジピン酸エステル以外の他のアジピン酸エステルを用いてもよい。
【０１５６】
上記有機リン酸可塑剤としては、トリブトキシエチルホスフェート、イソデシルフェニルホスフェート及びトリイソプロピルホスフェート等が挙げられる。
【０１５７】
上記可塑剤は、下記式（１）で表されるジエステル可塑剤であることが好ましい。
【０１５８】
【化１】
2018168904.tif 000003
【０１５９】
上記式（１）中、Ｒ１及びＲ２はそれぞれ、炭素数５〜１０の有機基を表し、Ｒ３は、エチレン基、イソプロピレン基又はｎ−プロピレン基を表し、ｐは３〜１０の整数を表す。上記式（１）中のＲ１及びＲ２はそれぞれ、炭素数６〜１０の有機基であることが好ましい。
【０１６０】
上記可塑剤は、トリエチレングリコールジ−２−エチルヘキサノエート（３ＧＯ）、トリエチレングリコールジ−２−エチルブチレート（３ＧＨ）又はトリエチレングリコールジ−２−エチルプロパノエートを含むことが好ましい。上記可塑剤は、トリエチレングリコールジ−２−エチルヘキサノエート（３ＧＯ）又はトリエチレングリコールジ−２−エチルブチレート（３ＧＨ）を含むことがより好ましく、トリエチレングリコールジ−２−エチルヘキサノエートを含むことが更に好ましい。
【０１６１】
合わせガラスの作製時に部分楔角の変化をより一層効果的に抑え、合わせガラスにおける二重像をより一層効果的に抑える観点からは、本発明に係る中間膜は、熱可塑性樹脂と、上記熱可塑性樹脂１００重量部に対して２５重量部以上、４５重量部以下の含有量で可塑剤とを含む層を備えることが好ましい。この場合に、熱可塑性樹脂と可塑剤とを含む層における可塑剤の含有量は、より好ましくは３５重量部以下、更に好ましくは３２重量部以下、特に好ましくは３０重量部以下である。
【０１６２】
上記中間膜において、上記樹脂（０）１００重量部（上記樹脂（０）が熱可塑性樹脂（０）である場合には、上記熱可塑性樹脂（０）１００重量部；上記樹脂（０）がポリビニルアセタール樹脂（０）である場合には、上記ポリビニルアセタール樹脂（０）１００重量部）に対する上記可塑剤（０）の含有量を含有量（０）とする。上記含有量（０）は、好ましくは２５重量部以上、より好ましくは３０重量部以上であり、好ましくは１００重量部以下、より好ましくは６０重量部以下、更に好ましくは５０重量部以下である。上記可塑剤（０）の含有量が上記下限以上であると、合わせガラスの耐貫通性がより一層高くなる。上記可塑剤（０）の含有量が上記上限以下であると、中間膜の透明性がより一層高くなる。さらに、上記可塑剤（０）の含有量が上記下限以上及び上記上限以下であると、合わせガラスの作製時に部分楔角の変化をより一層効果的に抑え、合わせガラスにおける二重像をより一層効果的に抑えることができる。
【０１６３】
上記第１の層において、上記樹脂（１）１００重量部（上記樹脂（１）が熱可塑性樹脂（１）である場合には、上記熱可塑性樹脂（１）１００重量部；上記樹脂（１）がポリビニルアセタール樹脂（１）である場合には、上記ポリビニルアセタール樹脂（１）１００重量部）に対する上記可塑剤（１）の含有量を含有量（１）とする。上記含有量（１）は、好ましくは５０重量部以上、より好ましくは５５重量部以上、更に好ましくは６０重量部以上であり、好ましくは１００重量部以下、より好ましくは９０重量部以下、更に好ましくは８５重量部以下、特に好ましくは８０重量部以下である。上記含有量（１）が上記下限以上であると、中間膜の柔軟性が高くなり、中間膜の取扱いが容易になる。上記含有量（１）が上記上限以下であると、合わせガラスの耐貫通性がより一層高くなる。
【０１６４】
上記第２の層において、上記樹脂（２）１００重量部（上記樹脂（２）が熱可塑性樹脂（２）である場合には、上記熱可塑性樹脂（２）１００重量部；上記樹脂（２）がポリビニルアセタール樹脂（２）である場合には、上記ポリビニルアセタール樹脂（２）１００重量部）に対する上記可塑剤（２）の含有量を含有量（２）とする。上記第３の層において、上記樹脂（３）１００重量部（上記樹脂（３）が熱可塑性樹脂（３）である場合には、上記熱可塑性樹脂（３）１００重量部；上記樹脂（３）がポリビニルアセタール樹脂（３）である場合には、上記ポリビニルアセタール樹脂（３）１００重量部）に対する上記可塑剤（３）の含有量を含有量（３）とする。上記含有量（２）及び上記含有量（３）はそれぞれ、好ましくは１０重量部以上、より好ましくは１５重量部以上、更に好ましくは２０重量部以上、特に好ましくは２４重量部以上、最も好ましくは２５重量部以上である。上記含有量（２）及び上記含有量（３）はそれぞれ、好ましくは４５重量部以下、より好ましくは４０重量部以下、更に好ましくは３５重量部以下、特に好ましくは３２重量部以下、最も好ましくは３０重量部以下である。上記含有量（２）及び上記含有量（３）が上記下限以上であると、中間膜の柔軟性が高くなり、中間膜の取扱いが容易になる。上記含有量（２）及び上記含有量（３）が上記上限以下であると、合わせガラスの耐貫通性がより一層高くなる。
【０１６５】
合わせガラスの遮音性を高めるために、上記含有量（１）は上記含有量（２）よりも多いことが好ましく、上記含有量（１）は上記含有量（３）よりも多いことが好ましい。
【０１６６】
合わせガラスの遮音性をより一層高める観点からは、上記含有量（２）と上記含有量（１）との差の絶対値、並びに上記含有量（３）と上記含有量（１）との差の絶対値はそれぞれ、好ましくは１０重量部以上、より好ましくは１５重量部以上、更に好ましくは２０重量部以上である。上記含有量（２）と上記含有量（１）との差の絶対値、並びに上記含有量（３）と上記含有量（１）との差の絶対値はそれぞれ、好ましくは８０重量部以下、より好ましくは７５重量部以下、更に好ましくは７０重量部以下である。
【０１６７】
（遮熱性物質）
上記中間膜は、遮熱性物質を含むことが好ましい。上記第１の層は、遮熱性物質を含むことが好ましい。上記第２の層は、遮熱性物質を含むことが好ましい。上記第３の層は、遮熱性物質を含むことが好ましい。上記遮熱性物質は、１種のみが用いられてもよく、２種以上が併用されてもよい。
【０１６８】
上記遮熱性物質は、フタロシアニン化合物、ナフタロシアニン化合物及びアントラシアニン化合物の内の少なくとも１種の成分Ｘを含むか、又は遮熱粒子を含むことが好ましい。この場合に、上記成分Ｘと上記遮熱粒子との双方を含んでいてもよい。
【０１６９】
成分Ｘ：
上記中間膜は、フタロシアニン化合物、ナフタロシアニン化合物及びアントラシアニン化合物の内の少なくとも１種の成分Ｘを含むことが好ましい。上記第１の層は、上記成分Ｘを含むことが好ましい。上記第２の層は、上記成分Ｘを含むことが好ましい。上記第３の層は、上記成分Ｘを含むことが好ましい。上記成分Ｘは遮熱性物質である。上記成分Ｘは、１種のみが用いられてもよく、２種以上が併用されてもよい。
【０１７０】
上記成分Ｘは特に限定されない。成分Ｘとして、従来公知のフタロシアニン化合物、ナフタロシアニン化合物及びアントラシアニン化合物を用いることができる。
【０１７１】
上記成分Ｘとしては、フタロシアニン、フタロシアニンの誘導体、ナフタロシアニン、ナフタロシアニンの誘導体、アントラシアニン及びアントラシアニンの誘導体等が挙げられる。上記フタロシアニン化合物及び上記フタロシアニンの誘導体はそれぞれ、フタロシアニン骨格を有することが好ましい。上記ナフタロシアニン化合物及び上記ナフタロシアニンの誘導体はそれぞれ、ナフタロシアニン骨格を有することが好ましい。上記アントラシアニン化合物及び上記アントラシアニンの誘導体はそれぞれ、アントラシアニン骨格を有することが好ましい。
【０１７２】
中間膜及び合わせガラスの遮熱性をより一層高くする観点からは、上記成分Ｘは、フタロシアニン、フタロシアニンの誘導体、ナフタロシアニン及びナフタロシアニンの誘導体からなる群から選択される少なくとも１種であることが好ましく、フタロシアニン及びフタロシアニンの誘導体の内の少なくとも１種であることがより好ましい。
【０１７３】
遮熱性を効果的に高め、かつ長期間にわたり可視光線透過率をより一層高いレベルで維持する観点からは、上記成分Ｘは、バナジウム原子又は銅原子を含有することが好ましい。上記成分Ｘは、バナジウム原子を含有することが好ましく、銅原子を含有することも好ましい。上記成分Ｘは、バナジウム原子又は銅原子を含有するフタロシアニン及びバナジウム原子又は銅原子を含有するフタロシアニンの誘導体の内の少なくとも１種であることがより好ましい。中間膜及び合わせガラスの遮熱性を更に一層高くする観点からは、上記成分Ｘは、バナジウム原子に酸素原子が結合した構造単位を有することが好ましい。
【０１７４】
上記中間膜１００重量％中又は上記成分Ｘを含む層（第１の層、第２の層又は第３の層）１００重量％中、上記成分Ｘの含有量は、好ましくは０．００１重量％以上、より好ましくは０．００５重量％以上、更に好ましくは０．０１重量％以上、特に好ましくは０．０２重量％以上である。上記中間膜１００重量％中又は上記成分Ｘを含む層（第１の層、第２の層又は第３の層）１００重量％中、上記成分Ｘの含有量は、好ましくは０．２重量％以下、より好ましくは０．１重量％以下、更に好ましくは０．０５重量％以下、特に好ましくは０．０４重量％以下である。上記成分Ｘの含有量が上記下限以上及び上記上限以下であると、遮熱性が充分に高くなり、かつ可視光線透過率が充分に高くなる。例えば、可視光線透過率を７０％以上にすることが可能である。
【０１７５】
遮熱粒子：
上記中間膜は、遮熱粒子を含むことが好ましい。上記第１の層は、上記遮熱粒子を含むことが好ましい。上記第２の層は、上記遮熱粒子を含むことが好ましい。上記第３の層は、上記遮熱粒子を含むことが好ましい。上記遮熱粒子は遮熱性物質である。遮熱粒子の使用により、赤外線（熱線）を効果的に遮断できる。上記遮熱粒子は、１種のみが用いられてもよく、２種以上が併用されてもよい。
【０１７６】
合わせガラスの遮熱性をより一層高める観点からは、上記遮熱粒子は、金属酸化物粒子であることがより好ましい。上記遮熱粒子は、金属の酸化物により形成された粒子（金属酸化物粒子）であることが好ましい。
【０１７７】
可視光よりも長い波長７８０ｎｍ以上の赤外線は、紫外線と比較して、エネルギー量が小さい。しかしながら、赤外線は熱的作用が大きく、赤外線が物質に吸収されると熱として放出される。このため、赤外線は一般に熱線と呼ばれている。上記遮熱粒子の使用により、赤外線（熱線）を効果的に遮断できる。なお、遮熱粒子とは、赤外線を吸収可能な粒子を意味する。
【０１７８】
上記遮熱粒子の具体例としては、アルミニウムドープ酸化錫粒子、インジウムドープ酸化錫粒子、アンチモンドープ酸化錫粒子（ＡＴＯ粒子）、ガリウムドープ酸化亜鉛粒子（ＧＺＯ粒子）、インジウムドープ酸化亜鉛粒子（ＩＺＯ粒子）、アルミニウムドープ酸化亜鉛粒子（ＡＺＯ粒子）、ニオブドープ酸化チタン粒子、ナトリウムドープ酸化タングステン粒子、セシウムドープ酸化タングステン粒子、タリウムドープ酸化タングステン粒子、ルビジウムドープ酸化タングステン粒子、錫ドープ酸化インジウム粒子（ＩＴＯ粒子）、錫ドープ酸化亜鉛粒子、珪素ドープ酸化亜鉛粒子等の金属酸化物粒子や、六ホウ化ランタン（ＬａＢ６）粒子等が挙げられる。これら以外の遮熱粒子を用いてもよい。熱線の遮蔽機能が高いため、金属酸化物粒子が好ましく、ＡＴＯ粒子、ＧＺＯ粒子、ＩＺＯ粒子、ＩＴＯ粒子又は酸化タングステン粒子がより好ましく、ＩＴＯ粒子又は酸化タングステン粒子が特に好ましい。特に、熱線の遮蔽機能が高く、かつ入手が容易であるので、錫ドープ酸化インジウム粒子（ＩＴＯ粒子）が好ましく、酸化タングステン粒子も好ましい。
【０１７９】
中間膜及び合わせガラスの遮熱性をより一層高くする観点からは、酸化タングステン粒子は、金属ドープ酸化タングステン粒子であることが好ましい。上記「酸化タングステン粒子」には、金属ドープ酸化タングステン粒子が含まれる。上記金属ドープ酸化タングステン粒子としては、具体的には、ナトリウムドープ酸化タングステン粒子、セシウムドープ酸化タングステン粒子、タリウムドープ酸化タングステン粒子及びルビジウムドープ酸化タングステン粒子等が挙げられる。
【０１８０】
中間膜及び合わせガラスの遮熱性をより一層高くする観点からは、セシウムドープ酸化タングステン粒子が特に好ましい。中間膜及び合わせガラスの遮熱性を更に一層高くする観点からは、該セシウムドープ酸化タングステン粒子は、式：Ｃｓ０．３３ＷＯ３で表される酸化タングステン粒子であることが好ましい。
【０１８１】
上記遮熱粒子の平均粒子径は好ましくは０．０１μｍ以上、より好ましくは０．０２μｍ以上であり、好ましくは０．１μｍ以下、より好ましくは０．０５μｍ以下である。平均粒子径が上記下限以上であると、熱線の遮蔽性が充分に高くなる。平均粒子径が上記上限以下であると、遮熱粒子の分散性が高くなる。
【０１８２】
上記「平均粒子径」は、体積平均粒子径を示す。平均粒子径は、粒度分布測定装置（日機装社製「ＵＰＡ−ＥＸ１５０」）等を用いて測定できる。
【０１８３】
上記中間膜１００重量％中又は上記遮熱粒子を含む層（第１の層、第２の層又は第３の層）１００重量％中、上記遮熱粒子の各含有量（特に酸化タングステン粒子の含有量）は、好ましくは０．０１重量％以上、より好ましくは０．１重量％以上、更に好ましくは１重量％以上、特に好ましくは１．５重量％以上である。上記中間膜１００重量％中又は上記遮熱粒子を含む層（第１の層、第２の層又は第３の層）１００重量％中、上記遮熱粒子の各含有量（特に酸化タングステン粒子の含有量）は、好ましくは６重量％以下、より好ましくは５．５重量％以下、更に好ましくは４重量％以下、特に好ましくは３．５重量％以下、最も好ましくは３重量％以下である。上記遮熱粒子の含有量が上記下限以上及び上記上限以下であると、遮熱性が充分に高くなり、かつ可視光線透過率が充分に高くなる。
【０１８４】
（金属塩）
上記中間膜は、アルカリ金属塩、アルカリ土類金属塩及びマグネシウム塩の内の少なくとも１種の金属塩（以下、金属塩Ｍと記載することがある）を含むことが好ましい。上記第１の層は、上記金属塩Ｍを含むことが好ましい。上記第２の層は、上記金属塩Ｍを含むことが好ましい。上記第３の層は、上記金属塩Ｍを含むことが好ましい。上記金属塩Ｍの使用により、中間膜とガラス板などの合わせガラス部材との接着性又は中間膜における各層間の接着性を制御することが容易になる。上記金属塩Ｍは、１種のみが用いられてもよく、２種以上が併用されてもよい。
【０１８５】
上記金属塩Ｍは、Ｌｉ、Ｎａ、Ｋ、Ｒｂ、Ｃｓ、Ｍｇ、Ｃａ、Ｓｒ及びＢａからなる群から選択された少なくとも１種の金属を含むことが好ましい。中間膜中に含まれている金属塩は、Ｋ及びＭｇの内の少なくとも１種の金属を含むことが好ましい。
【０１８６】
また、上記金属塩Ｍは、炭素数２〜１６の有機酸のアルカリ金属塩、炭素数２〜１６の有機酸のアルカリ土類金属塩又は炭素数２〜１６の有機酸のマグネシウム塩であることがより好ましく、炭素数２〜１６のカルボン酸マグネシウム塩又は炭素数２〜１６のカルボン酸カリウム塩であることが更に好ましい。
【０１８７】
上記炭素数２〜１６のカルボン酸マグネシウム塩及び上記炭素数２〜１６のカルボン酸カリウム塩としては、酢酸マグネシウム、酢酸カリウム、プロピオン酸マグネシウム、プロピオン酸カリウム、２−エチル酪酸マグネシウム、２−エチルブタン酸カリウム、２−エチルヘキサン酸マグネシウム及び２−エチルヘキサン酸カリウム等が挙げられる。
【０１８８】
上記金属塩Ｍを含む中間膜、又は上記金属塩Ｍを含む層（第１の層、第２の層又は第３の層）におけるＭｇ及びＫの含有量の合計は、好ましくは５ｐｐｍ以上、より好ましくは１０ｐｐｍ以上、更に好ましくは２０ｐｐｍ以上であり、好ましくは３００ｐｐｍ以下、より好ましくは２５０ｐｐｍ以下、更に好ましくは２００ｐｐｍ以下である。Ｍｇ及びＫの含有量の合計が上記下限以上及び上記上限以下であると、中間膜とガラス板との接着性又は中間膜における各層間の接着性をより一層良好に制御できる。
【０１８９】
（紫外線遮蔽剤）
上記中間膜は、紫外線遮蔽剤を含むことが好ましい。上記第１の層は、紫外線遮蔽剤を含むことが好ましい。上記第２の層は、紫外線遮蔽剤を含むことが好ましい。上記第３の層は、紫外線遮蔽剤を含むことが好ましい。紫外線遮蔽剤の使用により、中間膜及び合わせガラスが長期間使用されても、可視光線透過率がより一層低下し難くなる。上記紫外線遮蔽剤は、１種のみが用いられてもよく、２種以上が併用されてもよい。
【０１９０】
上記紫外線遮蔽剤には、紫外線吸収剤が含まれる。上記紫外線遮蔽剤は、紫外線吸収剤であることが好ましい。
【０１９１】
上記紫外線遮蔽剤としては、例えば、金属原子を含む紫外線遮蔽剤、金属酸化物を含む紫外線遮蔽剤、ベンゾトリアゾール構造を有する紫外線遮蔽剤（ベンゾトリアゾール化合物）、ベンゾフェノン構造を有する紫外線遮蔽剤（ベンゾフェノン化合物）、トリアジン構造を有する紫外線遮蔽剤（トリアジン化合物）、マロン酸エステル構造を有する紫外線遮蔽剤（マロン酸エステル化合物）、シュウ酸アニリド構造を有する紫外線遮蔽剤（シュウ酸アニリド化合物）及びベンゾエート構造を有する紫外線遮蔽剤（ベンゾエート化合物）等が挙げられる。
【０１９２】
上記金属原子を含む紫外線遮蔽剤としては、例えば、白金粒子、白金粒子の表面をシリカで被覆した粒子、パラジウム粒子及びパラジウム粒子の表面をシリカで被覆した粒子等が挙げられる。紫外線遮蔽剤は、遮熱粒子ではないことが好ましい。
【０１９３】
上記紫外線遮蔽剤は、好ましくはベンゾトリアゾール構造を有する紫外線遮蔽剤、ベンゾフェノン構造を有する紫外線遮蔽剤、トリアジン構造を有する紫外線遮蔽剤又はベンゾエート構造を有する紫外線遮蔽剤である。上記紫外線遮蔽剤は、より好ましくはベンゾトリアゾール構造を有する紫外線遮蔽剤又はベンゾフェノン構造を有する紫外線遮蔽剤であり、更に好ましくはベンゾトリアゾール構造を有する紫外線遮蔽剤である。
【０１９４】
上記金属酸化物を含む紫外線遮蔽剤としては、例えば、酸化亜鉛、酸化チタン及び酸化セリウム等が挙げられる。さらに、上記金属酸化物を含む紫外線遮蔽剤に関して、表面が被覆されていてもよい。上記金属酸化物を含む紫外線遮蔽剤の表面の被覆材料としては、絶縁性金属酸化物、加水分解性有機ケイ素化合物及びシリコーン化合物等が挙げられる。
【０１９５】
上記絶縁性金属酸化物としては、シリカ、アルミナ及びジルコニア等が挙げられる。上記絶縁性金属酸化物は、例えば５．０ｅＶ以上のバンドギャップエネルギーを有する。
【０１９６】
上記ベンゾトリアゾール構造を有する紫外線遮蔽剤としては、例えば、２−（２’−ヒドロキシ−５’−メチルフェニル）ベンゾトリアゾール（ＢＡＳＦ社製「ＴｉｎｕｖｉｎＰ」）、２−（２’−ヒドロキシ−３’，５’−ジ−ｔ−ブチルフェニル）ベンゾトリアゾール（ＢＡＳＦ社製「Ｔｉｎｕｖｉｎ３２０」）、２−（２’−ヒドロキシ−３’−ｔ−ブチル−５−メチルフェニル）−５−クロロベンゾトリアゾール（ＢＡＳＦ社製「Ｔｉｎｕｖｉｎ３２６」）、及び２−（２’−ヒドロキシ−３’，５’−ジ−アミルフェニル）ベンゾトリアゾール（ＢＡＳＦ社製「Ｔｉｎｕｖｉｎ３２８」）等が挙げられる。紫外線を遮蔽する性能に優れることから、上記紫外線遮蔽剤は、ハロゲン原子を含むベンゾトリアゾール構造を有する紫外線遮蔽剤であることが好ましく、塩素原子を含むベンゾトリアゾール構造を有する紫外線遮蔽剤であることがより好ましい。
【０１９７】
上記ベンゾフェノン構造を有する紫外線遮蔽剤としては、例えば、オクタベンゾン（ＢＡＳＦ社製「Ｃｈｉｍａｓｓｏｒｂ８１」）等が挙げられる。
【０１９８】
上記トリアジン構造を有する紫外線遮蔽剤としては、例えば、ＡＤＥＫＡ社製「ＬＡ−Ｆ７０」及び２−（４，６−ジフェニル−１，３，５−トリアジン−２−イル）−５−［（ヘキシル）オキシ］−フェノール（ＢＡＳＦ社製「Ｔｉｎｕｖｉｎ１５７７ＦＦ」）等が挙げられる。
【０１９９】
上記マロン酸エステル構造を有する紫外線遮蔽剤としては、２−（ｐ−メトキシベンジリデン）マロン酸ジメチル、テトラエチル−２，２−（１，４−フェニレンジメチリデン）ビスマロネート、２−（ｐ−メトキシベンジリデン）−ビス（１，２，２，６，６−ペンタメチル４−ピペリジニル）マロネート等が挙げられる。
【０２００】
上記マロン酸エステル構造を有する紫外線遮蔽剤の市販品としては、Ｈｏｓｔａｖｉｎ  Ｂ−ＣＡＰ、Ｈｏｓｔａｖｉｎ  ＰＲ−２５、Ｈｏｓｔａｖｉｎ  ＰＲ−３１（いずれもクラリアント社製）が挙げられる。
【０２０１】
上記シュウ酸アニリド構造を有する紫外線遮蔽剤としては、Ｎ−（２−エチルフェニル）−Ｎ’−（２−エトキシ−５−ｔ−ブチルフェニル）シュウ酸ジアミド、Ｎ−（２−エチルフェニル）−Ｎ’−（２−エトキシ−フェニル）シュウ酸ジアミド、２−エチル−２’−エトキシ−オキシアニリド（クラリアント社製「ＳａｎｄｕｖｏｒＶＳＵ」）などの窒素原子上に置換されたアリール基などを有するシュウ酸ジアミド類が挙げられる。
【０２０２】
上記ベンゾエート構造を有する紫外線遮蔽剤としては、例えば、２，４−ジ−ｔｅｒｔ−ブチルフェニル−３，５−ジ−ｔｅｒｔ−ブチル−４−ヒドロキシベンゾエート（ＢＡＳＦ社製「Ｔｉｎｕｖｉｎ１２０」）等が挙げられる。
【０２０３】
上記中間膜１００重量％中又は上記紫外線遮蔽剤を含む層（第１の層、第２の層又は第３の層）１００重量％中、上記紫外線遮蔽剤の含有量及びベントトリアゾール化合物の含有量は、好ましくは０．１重量％以上、より好ましくは０．２重量％以上、更に好ましくは０．３重量％以上、特に好ましくは０．５重量％以上である。上記中間膜１００重量％中又は上記紫外線遮蔽剤を含む層（第１の層、第２の層又は第３の層）１００重量％中、上記紫外線遮蔽剤の含有量及びベントトリアゾール化合物の含有量は、好ましくは２．５重量％以下、より好ましくは２重量％以下、更に好ましくは１重量％以下、特に好ましくは０．８重量％以下である。上記紫外線遮蔽剤の含有量が上記下限以上及び上記上限以下であると、期間経過後の可視光線透過率の低下をより一層抑制することができる。特に、上記紫外線遮蔽剤を含む層１００重量％中、上記紫外線遮蔽剤の含有量が０．２重量％以上であることにより、中間膜及び合わせガラスの期間経過後の可視光線透過率の低下を顕著に抑制できる。
【０２０４】
（酸化防止剤）
上記中間膜は、酸化防止剤を含むことが好ましい。上記第１の層は、酸化防止剤を含むことが好ましい。上記第２の層は、酸化防止剤を含むことが好ましい。上記第３の層は、酸化防止剤を含むことが好ましい。上記酸化防止剤は、１種のみが用いられてもよく、２種以上が併用されてもよい。
【０２０５】
上記酸化防止剤としては、フェノール系酸化防止剤、硫黄系酸化防止剤及びリン系酸化防止剤等が挙げられる。上記フェノール系酸化防止剤はフェノール骨格を有する酸化防止剤である。上記硫黄系酸化防止剤は硫黄原子を含有する酸化防止剤である。上記リン系酸化防止剤はリン原子を含有する酸化防止剤である。
【０２０６】
上記酸化防止剤は、フェノール系酸化防止剤又はリン系酸化防止剤であることが好ましい。
【０２０７】
上記フェノール系酸化防止剤としては、２，６−ジ−ｔ−ブチル−ｐ−クレゾール（ＢＨＴ）、ブチルヒドロキシアニソール（ＢＨＡ）、２，６−ジ−ｔ−ブチル−４−エチルフェノール、ステアリル−β−（３，５−ジ−ｔ−ブチル−４−ヒドロキシフェニル）プロピオネート、２，２’−メチレンビス−（４−メチル−６−ブチルフェノール）、２，２’−メチレンビス−（４−エチル−６−ｔ−ブチルフェノール）、４，４’−ブチリデン−ビス−（３−メチル−６−ｔ−ブチルフェノール）、１，１，３−トリス−（２−メチル−ヒドロキシ−５−ｔ−ブチルフェニル）ブタン、テトラキス［メチレン−３−（３’，５’−ブチル−４−ヒドロキシフェニル）プロピオネート］メタン、１，３，３−トリス−（２−メチル−４−ヒドロキシ−５−ｔ−ブチルフェノール）ブタン、１，３，５−トリメチル−２，４，６−トリス（３，５−ジ−ｔ−ブチル−４−ヒドロキシベンジル）ベンゼン、ビス（３，３’−ｔ−ブチルフェノール）ブチリックアッシドグリコールエステル及びビス（３−ｔ−ブチル−４−ヒドロキシ−５−メチルベンゼンプロパン酸）エチレンビス（オキシエチレン）等が挙げられる。これらの酸化防止剤の内の１種又は２種以上が好適に用いられる。
【０２０８】
上記リン系酸化防止剤としては、トリデシルホスファイト、トリス（トリデシル）ホスファイト、トリフェニルホスファイト、トリノニルフェニルホスファイト、ビス（トリデシル）ペンタエリスリトールジホスファイト、ビス（デシル）ペンタエリスリトールジホスファイト、トリス（２，４−ジ−ｔ−ブチルフェニル）ホスファイト、ビス（２，４−ジ−ｔ−ブチル−６−メチルフェニル）エチルエステル亜リン酸、及び２，２’−メチレンビス（４，６−ジ−ｔ−ブチル−１−フェニルオキシ）（２−エチルヘキシルオキシ）ホスホラス等が挙げられる。これらの酸化防止剤の内の１種又は２種以上が好適に用いられる。
【０２０９】
上記酸化防止剤の市販品としては、例えばＢＡＳＦ社製「ＩＲＧＡＮＯＸ  ２４５」、ＢＡＳＦ社製「ＩＲＧＡＦＯＳ  １６８」、ＢＡＳＦ社製「ＩＲＧＡＦＯＳ  ３８」、住友化学工業社製「スミライザーＢＨＴ」、並びにＢＡＳＦ社製「ＩＲＧＡＮＯＸ  １０１０」等が挙げられる。
【０２１０】
中間膜及び合わせガラスの高い可視光線透過率を長期間に渡り維持するために、上記中間膜１００重量％中又は酸化防止剤を含む層（第１の層、第２の層又は第３の層）１００重量％中、上記酸化防止剤の含有量は０．１重量％以上であることが好ましい。また、酸化防止剤の添加効果が飽和するので、上記中間膜１００重量％中又は上記酸化防止剤を含む層１００重量％中、上記酸化防止剤の含有量は２重量％以下であることが好ましい。
【０２１１】
（他の成分）
上記中間膜、上記第１の層、上記第２の層及び上記第３の層はそれぞれ、必要に応じて、カップリング剤、分散剤、界面活性剤、難燃剤、帯電防止剤、顔料、染料、金属塩以外の接着力調整剤、耐湿剤、蛍光増白剤及び赤外線吸収剤等の添加剤を含んでいてもよい。これらの添加剤は、１種のみが用いられてもよく、２種以上が併用されてもよい。
【０２１２】
（合わせガラス）
図３は、図１に示す合わせガラス用中間膜を用いた合わせガラスの一例を示す断面図である。
【０２１３】
図３に示す合わせガラス２１は、中間膜部１１Ｘと、第１の合わせガラス部材２２と、第２の合わせガラス部材２３とを備える。中間膜部１１Ｘは、第１の合わせガラス部材２２と第２の合わせガラス部材２３との間に配置されており、挟み込まれている。中間膜部１１Ｘの第１の表面に、第１の合わせガラス部材２２が配置されている。中間膜部１１Ｘの第１の表面とは反対の第２の表面に、第２の合わせガラス部材２３が配置されている。中間膜部１１Ａは、図１に示す中間膜１１により形成されている。中間膜部１１Ａは、第１の層１に由来する第１の層１Ｘと、第２の層に由来する第２の層２Ｘと、第３の層に由来する第３の層３Ｘとを備える。第１の層１Ｘは、第１の層１により形成されている。第２の層２Ｘは、第２の層２により形成されている。第３の層３Ｘは、第３の層３により形成されている。
【０２１４】
上記合わせガラス部材としては、ガラス板及びＰＥＴ（ポリエチレンテレフタレート）フィルム等が挙げられる。上記合わせガラスには、２枚のガラス板の間に中間膜が挟み込まれている合わせガラスだけでなく、ガラス板とＰＥＴフィルム等との間に中間膜が挟み込まれている合わせガラスも含まれる。合わせガラスは、ガラス板を備えた積層体であり、少なくとも１枚のガラス板が用いられていることが好ましい。上記第１の合わせガラス部材及び上記第２の合わせガラス部材がそれぞれガラス板又はＰＥＴ（ポリエチレンテレフタレート）フィルムであり、かつ上記中間膜が、上記第１の合わせガラス部材及び上記第２の合わせガラス部材として、少なくとも１枚のガラス板を含むことが好ましい。上記第１の合わせガラス部材及び第２の合わせガラス部材の双方がガラス板であることが特に好ましい。
【０２１５】
上記ガラス板としては、無機ガラス及び有機ガラスが挙げられる。上記無機ガラスとしては、フロート板ガラス、熱線吸収板ガラス、熱線反射板ガラス、磨き板ガラス、型板ガラス、線入り板ガラス及びグリーンガラス等が挙げられる。上記有機ガラスは、無機ガラスに代わる合成樹脂ガラスである。上記有機ガラスとしては、ポリカーボネート板及びポリ（メタ）アクリル樹脂板等が挙げられる。上記ポリ（メタ）アクリル樹脂板としては、ポリメチル（メタ）アクリレート板等が挙げられる。
【０２１６】
上記第１の合わせガラス部材及び上記第２の合わせガラス部材の各厚みは特に限定されないが、好ましくは１ｍｍ以上であり、好ましくは５ｍｍ以下である。上記合わせガラス部材がガラス板である場合に、該ガラス板の厚みは、好ましくは１ｍｍ以上であり、好ましくは５ｍｍ以下である。上記合わせガラス部材がＰＥＴフィルムである場合に、該ＰＥＴフィルムの厚みは、好ましくは０．０３ｍｍ以上であり、好ましくは０．５ｍｍ以下である。
【０２１７】
上記合わせガラスの製造方法は特に限定されない。先ず、上記第１，第２の合わせガラス部材の間に、上記中間膜を挟んで、積層体を得る。次に、例えば、得られた積層体を押圧ロールに通したり又はゴムバックに入れて減圧吸引したりすることにより、第１の合わせガラス部材と中間膜及び第２の合わせガラス部材と中間膜との間に残留する空気を脱気する。その後、約７０〜１１０℃で予備接着して予備圧着された積層体を得る。次に、予備圧着された積層体をオートクレーブに入れたり、又はプレスしたりして、約１２０〜１５０℃及び１〜１．５ＭＰａの圧力で圧着する。このようにして、合わせガラスを得ることができる。
【０２１８】
上記合わせガラスは、自動車、鉄道車両、航空機、船舶及び建築物等に使用できる。上記合わせガラスは、建築用又は車両用の合わせガラスであることが好ましく、車両用の合わせガラスであることがより好ましい。上記合わせガラスは、これらの用途以外にも使用できる。上記合わせガラスは、自動車のフロントガラス、サイドガラス、リアガラス又はルーフガラス等に使用できる。遮熱性が高くかつ可視光線透過率が高いので、上記合わせガラスは、自動車に好適に用いられる。
【０２１９】
上記合わせガラスは、ヘッドアップディスプレイ（ＨＵＤ）である合わせガラスである。上記合わせガラスでは、コントロールユニットから送信される速度などの計測情報等を、インストゥルメンタル・パネルの表示ユニットから、フロントガラスに映し出すことができる。このため、自動車の運転者が視野を下げることなく、前方の視野と計測情報とを同時に視認することができる。
【０２２０】
以下に実施例及び比較例を掲げて本発明を更に詳しく説明する。本発明はこれら実施例のみに限定されない。
【０２２１】
用いたポリビニルアセタール樹脂では、アセタール化に、炭素数４のｎ−ブチルアルデヒドが用いられている。ポリビニルアセタール樹脂に関しては、アセタール化度（ブチラール化度）、アセチル化度及び水酸基の含有率はＪＩＳ  Ｋ６７２８「ポリビニルブチラール試験方法」に準拠した方法により測定した。なお、ＡＳＴＭ  Ｄ１３９６−９２により測定した場合も、ＪＩＳ  Ｋ６７２８「ポリビニルブチラール試験方法」に準拠した方法と同様の数値を示した。
【０２２２】
（実施例１）
第１の層を形成するための組成物の作製：
【０２２３】
以下の配合成分を配合し、ミキシングロールで充分に混練し、第１の層を形成するための組成物を得た。ポリビニルアセタール樹脂に対して、他の成分を添加した。
【０２２４】
ポリビニルアセタール樹脂（水酸基の含有率２２モル％、アセチル化度１３モル％、アセタール化度６５モル％）１００重量部
トリエチレングリコールジ−２−エチルヘキサノエート（３ＧＯ）６０重量部
Ｔｉｎｕｖｉｎ３２６（２−（２’−ヒドロキシ−３’−ｔ−ブチル−５−メチルフェニル）−５−クロロベンゾトリアゾール、ＢＡＳＦ社製「Ｔｉｎｕｖｉｎ３２６」）０．２重量部
ＢＨＴ（２，６−ジ−ｔ−ブチル−ｐ−クレゾール）０．２重量部
【０２２５】
第２の層及び第３の層を形成するための組成物の作製：
【０２２６】
以下の配合成分を配合し、ミキシングロールで充分に混練し、第２の層及び第３の層を形成するための組成物を得た。ポリビニルアセタール樹脂に対して、他の成分を添加した。
【０２２７】
ポリビニルアセタール樹脂（水酸基の含有率３０．５モル％、アセチル化度１モル％、アセタール化度６８．５モル％）１００重量部
トリエチレングリコールジ−２−エチルヘキサノエート（３ＧＯ）３８重量部
Ｔｉｎｕｖｉｎ３２６（２−（２’−ヒドロキシ−３’−ｔ−ブチル−５−メチルフェニル）−５−クロロベンゾトリアゾール、ＢＡＳＦ社製「Ｔｉｎｕｖｉｎ３２６」）０．２重量部
ＢＨＴ（２，６−ジ−ｔ−ブチル−ｐ−クレゾール）０．２重量部
【０２２８】
圧着前の中間膜の作製：
第１の層を形成するための組成物と、第２の層及び第３の層を形成するための組成物とを、共押出機を用いて共押出した。実施例１では、中間膜を押出成形した後、中間膜を１００℃〜１５０℃に加熱して保持時間５分以内で保持し、常温に戻した。第２の層／第１の層／第３の層の積層構造を有する楔状の中間膜を作製した。なお、後述する実施例２〜１２及び比較例１〜７で得られた中間膜は、一端に最小厚みを有し、他端に最大厚みを有する。
【０２２９】
本圧着後の中間膜を含む部分楔角測定用の積層体の作製：
得られた圧着前の中間膜と同じ大きさを有しかつ２ｍｍの厚みを有する第１のガラス板を用意した。得られた圧着前の中間膜と同じ大きさを有しかつ２ｍｍの厚みを有する第２のガラス板を用意した。第１のガラス板及び第２のガラス板として、ＪＩＳ  ３２０２−２０１１に準拠したフロート板ガラスを用いた。（第１の工程）上記第１のガラス板上に、上記圧着前の中間膜を一方の表面側から載せた。次に、（第２の工程）上記圧着前の中間膜上に上記第２のガラス板の一端を上記圧着前の中間膜の一端に揃えてかつ上記第２のガラス板の面方向を上記第１のガラス板面方向と直角方向にして、上記圧着前の中間膜の他方の表面上に載せた。次に、（第３の工程）上記第２のガラス板の上記一端を固定しながら上記第２のガラス板を傾けて倒して、上記第２のガラス板の表面を上記圧着前の中間膜の上記他方の表面に接触させ、かつ上記第２のガラスを上記圧着前の中間膜の上記他方の表面上で上記第２のガラスの重さがつり合う状態にした。その後、（第４の工程）２４０℃及び９８Ｎ／ｃｍの線圧力のロールプレスにて予備圧着した。次に、（第５の工程）１４０℃及び１．３ＭＰａの圧力にて本圧着して、本圧着後の中間膜を得た。得られた本圧着後の中間膜は、本圧着後の中間膜が上記第１のガラス板と上記第２のガラス板との間に配置された積層体の状態である。
【０２３０】
（実施例２〜９，１１及び比較例１〜４，６）
圧着前の中間膜の作製：
【０２３１】
下記の項目について、下記の表１，２に示すように設定したこと以外は実施例１と同様にして、中間膜を得た。
【０２３２】
第１の層を形成するための組成物と第２の層及び第３の層を形成するための組成物におけるポリビニルアセタール樹脂１００重量部に対する可塑剤の配合量
中間膜における最小厚み、最大厚み、上記部分楔角の変化率の平均、上記部分楔角の変化率の最大値
上記第３の工程の後かつ上記第４の工程の前の接触箇所数
【０２３３】
また、実施例２〜９，１１及び比較例１〜４，６では、実施例１と同じ種類の紫外線遮蔽剤及び酸化防止剤を、実施例１と同様の配合量（ポリビニルアセタール樹脂１００重量部に対して０．２重量部）で配合した。なお、実施例及び比較例はそれぞれ異なる形状の金型を用いて中間膜を押出成形した。
【０２３４】
本圧着後の中間膜を含む部分楔角測定用の積層体の作製：
得られた圧着前の中間膜を用いて、実施例１と同様にして、本圧着後の中間膜を含む積層体を作製した。
【０２３５】
（実施例１０）
単層中間膜を形成するための組成物の作製：
【０２３６】
以下の配合成分を配合し、ミキシングロールで充分に混練し、単層中間膜を形成するための組成物を得た。ポリビニルアセタール樹脂に対して、他の成分を添加した。
【０２３７】
ポリビニルアセタール樹脂（水酸基の含有率３０．５モル％、アセチル化度１モル％、アセタール化度６８．５モル％）１００重量部
トリエチレングリコールジ−２−エチルヘキサノエート（３ＧＯ）４０重量部
Ｔｉｎｕｖｉｎ３２６（２−（２’−ヒドロキシ−３’−ｔ−ブチル−５−メチルフェニル）−５−クロロベンゾトリアゾール、ＢＡＳＦ社製「Ｔｉｎｕｖｉｎ３２６」）０．２重量部
ＢＨＴ（２，６−ジ−ｔ−ブチル−ｐ−クレゾール）０．２重量部
【０２３８】
単層中間膜の作製：
単層中間膜形成するための組成物を、押出機を用いて押出した。中間膜を押出成形した後、中間膜を１００℃〜１５０℃に加熱して保持時間５分以内で保持し、常温に戻した。
【０２３９】
本圧着後の中間膜を含む部分楔角測定用の積層体の作製：
得られた中間膜を用いて、実施例１と同様にして、本圧着後の中間膜を含む部分楔角測定用の積層体を作製した。
【０２４０】
（実施例１２及び比較例５，７）
圧着前の中間膜の作製：
【０２４１】
下記の項目について、下記の表３に示すように設定したこと以外は実施例１０と同様にして、中間膜を得た。
【０２４２】
中間膜におけるポリビニルアセタール樹脂１００重量部に対する可塑剤の配合量
中間膜における最小厚み、最大厚み、上記部分楔角の変化率の平均、上記部分楔角の変化率の最大値
上記第３の工程の後かつ上記第４の工程の前の接触箇所数
【０２４３】
また、実施例１２及び比較例５，７では、実施例１０と同じ種類の紫外線遮蔽剤及び酸化防止剤を、実施例１０と同様の配合量（ポリビニルアセタール樹脂１００重量部に対して０．２重量部）で配合した。なお、実施例及び比較例はそれぞれ異なる形状の金型を用いて中間膜を押出成形した。
【０２４４】
（評価）
（１）弾性率
実施例１〜９，１１及び比較例１〜４，６の圧着前の中間膜における第２，３の層、並びに、実施例１０，１２及び比較例５，７の圧着前の中間膜の２３℃での弾性率を、以下のようにして測定した。
【０２４５】
弾性率の測定方法：
測定する層又は中間膜を形成するための組成物の混練物を用意した。得られた混練物をプレス成型機で１５０℃でプレス成型して、厚みが０．３５ｍｍである樹脂膜を得た。得られた樹脂膜を２５℃及び相対湿度３０％の条件で２時間放置した。２時間放置した後に、ＴＡインスツルメント社製「ＡＲＥＳ−Ｇ２」を用いて、粘弾性を測定した。治具として、直径８ｍｍのパラレルプレートを用いた。３℃／分の降温速度で３０℃から−５０℃まで温度を低下させる条件、及び周波数１Ｈｚ及び歪み１％の条件で測定を行った。
【０２４６】
なお、弾性率の測定は、以下のようにして行われてもよい。得られた中間膜を室温２３±２℃、相対湿度２５±５％の環境下に１ヶ月保管した後に、室温２３℃±２℃の環境下にて、中間膜から第２の層及び第３の層を剥離することで、第２の層及び第３の層を得る。得られた第２の層及び第３の層を、厚みが０．３５ｍｍとなるように１５０℃でプレス成型（加圧しない状態で１５０℃１０分間、加圧した状態で１５０℃１０分間）して樹脂膜を作製してもよい。
【０２４７】
（２）部分楔角の変化率
圧着前の中間膜の部分楔角の測定：山文電気社製「ＴＯＦ−４Ｒ」を用いて、上述した方法にて、部分楔角を測定した。
【０２４８】
本圧着後の中間膜の部分楔角の測定：ルメトリクス社製「ＯＰＴＩＧＡＵＧＥ」を用いて、上述した方法にて、部分楔角を測定した。
【０２４９】
上記中間膜の上記一端から上記他端に向けて４０ｍｍの位置から上記一端と上記他端との間の中央の位置までの上記第１の領域中の１０ｍｍ間隔ごとの各地点で各部分楔角を測定した。また、上記中間膜の上記一端から上記他端に向けて４０ｍｍの位置から上記他端から上記一端に向けて４０ｍｍの位置までの上記第２の領域中の１０ｍｍ間隔ごとの各地点で各部分楔角を測定した。
【０２５０】
上記第１の領域内での測定において、上記式（Ｘ）より、各地点での部分楔角の変化率を求めた。上記第１の領域内で測定において、上記式（Ｙ）より、部分楔角の変化率の平均を求めた。
【０２５１】
上記第２の領域内での測定において、上記式（Ｘ）より、各地点での部分楔角の変化率を求めた。上記第２の領域内での測定において、部分楔角の変化率の値のうちの最も大きな値を、部分楔角の変化率の最大値とした。
【０２５２】
（３）二重像
得られた積層体をフロントガラスの位置に設置した。積層体の下方に設置した表示ユニットから表示情報を合わせガラスに反射させ、所定の位置（表示対応領域の全体）で二重像の有無を目視で確認した。二重像を下記の基準で判定した。
【０２５３】
［二重像の判定基準］
○○：二重像が確認されない
○：二重像がごくわずかに確認されるが、実使用上影響がないレベル
×：○○及び○の判定基準に相当しない
【０２５４】
詳細及び結果を下記の表１〜３に示す。
【０２５５】
【表１】
2018168904.tif 000004
【０２５６】
【表２】
2018168904.tif 000005
【０２５７】
【表３】
2018168904.tif 000006
【０２５８】
なお、実施例１〜９，１１で得られた中間膜を用いた合わせガラスについて、音響透過損失により遮音性を評価した結果、遮音性に優れていることを確認した。
【符号の説明】
【０２５９】
１，１Ａ，１Ｘ…第１の層
１Ａａ…厚み方向の断面形状が矩形である部分
１Ａｂ…厚み方向の断面形状が楔状である部分
２，２Ｘ…第２の層
３，３Ｘ…第３の層
１１，１１Ａ…中間膜
１１Ｘ…中間膜部
１１ａ…一端
１１ｂ…他端
１１Ａａ…厚み方向の断面形状が矩形である部分
１１Ａｂ…厚み方向の断面形状が楔状である部分
２１…合わせガラス
２２…第１の合わせガラス部材
２３…第２の合わせガラス部材
Ｒ１…表示対応領域
Ｒ２…周囲領域
Ｒ３…シェード領域
５１…ロール体
６１…巻き芯
【図１】
2018168904.tif 000007
【図２】
2018168904.tif 000008
【図３】
2018168904.tif 000009
【図４】
2018168904.tif 000010
【国際調査報告】
2018168904.tif 000011
2018168904.tif 000012
2018168904.tif 000013
2018168904.tif 000014